(57)【要約】【課題】防眩性と黒締まり性、ギラツキと表面コントラスト、面質の安定性に優れた光学フィルムを再現性良く提供すること。また、本発明の別の目的は、該光学フィルムを具備した偏光板および画像表示装置を提供すること。【解決手段】透明支持体上に防眩層を有する光学フィルムであって、該防眩層が透光性樹脂と透光性粒子とを有し、該防眩層の膜厚が６μｍ〜１０μｍであり、該透光性粒子の粒子径が７μｍ〜１５μｍであり、該透光性粒子と該透光性樹脂の屈折率差の絶対値が０．００１〜０．０５０であり、かつ該透光性粒子の含有量が該防眩層中の全固形分に対して１５〜４０質量％である光学フィルム。【選択図】なし【特許請求の範囲】
【請求項１】
透明支持体上に防眩層を有する光学フィルムであって、該防眩層が、（ｉ）透光性樹脂と、（ｉｉ）分子量が３，０００〜４００，０００でありかつ電離放射線の照射又は加熱により硬化しない高分子化合物と、（ｉｉｉ）透光性粒子とを含み、該防眩層の膜厚が６μｍ〜１０μｍであり、該透光性粒子の平均粒子径が７μｍ〜１５μｍであり、該透光性粒子と該透光性樹脂の屈折率差の絶対値が０．００１〜０．０５０であり、かつ該透光性粒子の合計が該防眩層中の全固形分に対して１５〜４０質量％である光学フィルム。
【請求項２】
該防眩層が、さらに、（ｉｖ）分子量が６００〜５０，０００である樹脂を含む請求項１に記載の光学フィルム。
【請求項３】
該（ｉｖ）分子量が６００〜５０，０００である樹脂が、２個以上のエチレン性不飽和基を有する化合物を硬化させて得られる樹脂である請求項２に記載の光学フィルム。
【請求項４】
該透光性粒子を少なくとも２種類含み、該透光性粒子の屈折率が互いに異なっている請求項１〜３のいずれかに記載の光学フィルム。
【請求項５】
該透光性粒子が少なくとも透光性粒子Ａおよび透光性粒子Ｂの２種類を含み、該透光性粒子Ａおよび透光性粒子Ｂが下記条件を満たす請求項１〜４のいずれかに記載の光学フィルム。
（透光性粒子Ａの屈折率）−（透光性樹脂の屈折率）＝０．０１０〜０．０５０
（透光性粒子Ｂの屈折率）−（透光性樹脂の屈折率）＝−０．０５０〜−０．０１０
【請求項６】
該透光性粒子が少なくとも透光性粒子Ａおよび透光性粒子Ｂの２種類を含み、該透光性粒子Ａおよび粒子Ｂが下記条件を満たす請求項１〜４のいずれかに記載の光学フィルム。
透光性粒子Ａの屈折率と透光性樹脂の屈折率の差の絶対値＝０．０１５〜０．０５０
透光性粒子Ｂの屈折率と透光性樹脂の屈折率の差の絶対値＝０．００１以上０．０１５未満
【請求項７】
該透光性粒子Ａと該透光性粒子Ｂの質量比（透光性粒子Ａ：透光性粒子Ｂ）が２０：８０〜８０：２０である請求項５または６に記載の光学フィルム。
【請求項８】
該透光性粒子を少なくとも２種類含み、該透光性粒子の平均粒子径が互いに異なっている請求項１〜７のいずれかに記載の光学フィルム。
【請求項９】
該透明支持体上に、防眩層と、オーバーコート層とをこの順で有する請求項１〜８のいずれかに記載の光学フィルム。
【請求項１０】
該防眩層またはオーバーコート層より低屈折率の層をさらに有する請求項１〜９のいずれかに記載の光学フィルム。
【請求項１１】
表面散乱に起因するヘイズ値が０．２％以上１０％以下である請求項１〜１０のいずれかに記載の光学フィルム。
【請求項１２】
内部散乱に起因するヘイズ値が１０〜３５％である請求項１〜１１のいずれかに記載の光学フィルム。
【請求項１３】
積分反射率が３．０％以下である請求項１〜１２のいずれかに記載の光学フィルム。
【請求項１４】
中心線平均粗さＲａが０．０５μｍ以上０．２５μｍ以下であり、かつ凹凸の平均間隔Ｓｍが５０μｍ以上３５０μｍ以下である請求項１〜１３のいずれかに記載の光学フィルム。
【請求項１５】
平均傾斜角θａが０．５°以上３．０°以下であり、かつ傾斜角分布の最大値が０．３°以下である請求項１〜１４のいずれかに記載の光学フィルム。
【請求項１６】
偏光膜と該偏光膜の表側および裏側の両面を保護する２枚の保護フィルムとを有する偏光板であって、該保護フィルムの少なくとも一方が、請求項１〜１５のいずれかに記載の光学フィルムである偏光板。
【請求項１７】
請求項１〜１５のいずれかに記載の光学フィルム、または請求項１６に記載の偏光板を有する画像表示装置。
【発明の詳細な説明】
【技術分野】
【０００１】
本発明は、光学フィルム、該光学フィルムを有する偏光板および画像表示装置に関する。
【背景技術】
【０００２】
液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような様々な画像表示装置において、外光の反射や像の映り込みによるコントラスト低下を防止するために、ディスプレイの表面には、防眩フィルムや防眩性反射防止フィルムが使用される。オフィスや家庭環境での使用が広がっており、室内の蛍光灯や視聴者の像がディスプレイ表面に写りこむことを防止する防眩性の向上と、明所での表示コントラスト（特に表面コントラスト）の更なる向上が要求されている。
【０００３】
また、表示コントラストを向上させるために、光の散乱性を落とし表面コントラストを向上させる方法がある。しかし、ディスプレイ市場の大型化により面質の均質化や１００ｐｐｉ程度の精細度（以下、ギラツキ）での表示品位を損なわないことも要求されている。
【０００４】
表面に凹凸を持たせることで光が散乱を起こし防眩性を得る防眩フィルムは、表面の光散乱により明所での黒が締まらないという画像品位が低下することがあり、防眩性と黒締まりを両立させることが望まれている。
【０００５】
防眩性と黒締まりを改良するための手段として、平均粒子径が１．５μｍ〜７μｍの微粒子を含有した防眩性フィルム（例えば、特許文献１参照）や平均粒子径が６μｍ〜１５μｍの微粒子を含有した防眩性フィルム（例えば、特許文献２参照）が提案されている。
【０００６】
特許文献１の実施例に示される防眩性フィルムは、散乱性を示すヘイズ値が８％以下や５０％以上であり、低い場合はギラツキが悪く、高い場合は表示コントラストが低下することが予期される。
【０００７】
特許文献２の実施例に示される防眩性フィルムは、膜厚が２１μｍ〜３３μｍであるために膜厚ムラに起因する面質が安定しない、偏光板加工時等での折り曲げにより膜に亀裂が入る、またはカールが大きくなることが予期される。
【０００８】
特許文献１の防眩性フィルムを液晶表示装置（ＬＣＤ）の表面に使用した場合、３波長蛍光灯がディスプレイ表面に写りこむと、映り込んだ蛍光灯の周りにパネルからの内部反射により虹色状のムラが見えるため、改良が望まれていた。
【先行技術文献】
【特許文献】
【０００９】
【特許文献１】特開２００５−３１６４５０号公報
【特許文献２】特開２００７−４１５３３号公報
【発明の概要】
【発明が解決しようとする課題】
【００１０】
本発明の目的は、防眩性と黒締まり性、ギラツキと表面コントラスト、面質の安定性に優れ、映り込んだ像の周辺の虹色状のムラや、表示装置のムラが見え難い光学フィルムを再現性良く提供することにある。また、本発明の別の目的は、該光学フィルムを具備した偏光板および画像表示装置を提供することにある。
【課題を解決するための手段】
【００１１】
本発明者らは、鋭意検討の結果、透明支持体上に防眩層を有する光学フィルムにおいて、防眩層に含まれる透光性粒子を、特定の粒径かつ特定の屈折率に設定するとともに、その含有量も特定し、パネルからの内部反射を抑え、さらに防眩層の膜厚を特定の範囲にすることにより、面状とカールを安定化／抑制し、防眩性と黒締まり性、ギラツキと表面コントラストに優れた防眩性フィルムを再現性良く作成することができることを見出した。また、本発明の防眩性フィルムを液晶表示装置（ＬＣＤ）のような画像表示装置の表面に使用した場合、３波長蛍光灯がディスプレイ表面に写りこんでも虹色上のムラが発生しないことを見いだした。
【００１２】
すなわち、本発明者らは、以下の各構成により、上記目的を達成した。
１．
透明支持体上に防眩層を有する光学フィルムであって、該防眩層が、（ｉ）透光性樹脂と、（ｉｉ）分子量が３，０００〜４００，０００でありかつ電離放射線の照射又は加熱により硬化しない高分子化合物と、（ｉｉｉ）透光性粒子とを含み、該防眩層の膜厚が６μｍ〜１０μｍであり、該透光性粒子の平均粒子径が７μｍ〜１５μｍであり、該透光性粒子と該透光性樹脂の屈折率差の絶対値が０．００１〜０．０５０であり、かつ該透光性粒子の合計が該防眩層中の全固形分に対して１５〜４０質量％である光学フィルム。
２．
該防眩層が、さらに、（ｉｖ）分子量が６００〜５０，０００である樹脂を含む上記１に記載の光学フィルム。
３．
該（ｉｖ）分子量が６００〜５０，０００である樹脂が、２個以上のエチレン性不飽和基を有する化合物を硬化させて得られる樹脂である上記２に記載の光学フィルム。
４．
該透光性粒子を少なくとも２種類含み、該透光性粒子の屈折率が互いに異なっている上記１〜３のいずれかに記載の光学フィルム。
５．
該透光性粒子が少なくとも透光性粒子Ａおよび透光性粒子Ｂの２種類を含み、該透光性粒子Ａおよび透光性粒子Ｂが下記条件を満たす上記１〜４のいずれかに記載の光学フィルム。
（透光性粒子Ａの屈折率）−（透光性樹脂の屈折率）＝０．０１０〜０．０５０
（透光性粒子Ｂの屈折率）−（透光性樹脂の屈折率）＝−０．０５０〜−０．０１０
６．
該透光性粒子が少なくとも透光性粒子Ａおよび透光性粒子Ｂの２種類を含み、該透光性粒子Ａおよび粒子Ｂが下記条件を満たす上記１〜４のいずれかに記載の光学フィルム。
透光性粒子Ａの屈折率と透光性樹脂の屈折率の差の絶対値＝０．０１５〜０．０５０
透光性粒子Ｂの屈折率と透光性樹脂の屈折率の差の絶対値＝０．００１以上０．０１５未満
７．
該透光性粒子Ａと該透光性粒子Ｂの質量比（透光性粒子Ａ：透光性粒子Ｂ）が２０：８０〜８０：２０である上記５または６に記載の光学フィルム。
８．
該透光性粒子を少なくとも２種類含み、該透光性粒子の平均粒子径が互いに異なっている上記１〜７のいずれかに記載の光学フィルム。
９．
該透明支持体上に、防眩層と、オーバーコート層とをこの順で有する上記１〜８のいずれかに記載の光学フィルム。
１０．
該防眩層またはオーバーコート層より低屈折率の層をさらに有する上記１〜９のいずれかに記載の光学フィルム。
１１．
表面散乱に起因するヘイズ値が０．２％以上１０％以下である上記１〜１０のいずれかに記載の光学フィルム。
１２．
内部散乱に起因するヘイズ値が１０〜３５％である上記１〜１１のいずれかに記載の光学フィルム。
１３．
積分反射率が３．０％以下である上記１〜１２のいずれかに記載の光学フィルム。
１４．
中心線平均粗さＲａが０．０５μｍ以上０．２５μｍ以下であり、かつ凹凸の平均間隔Ｓｍが５０μｍ以上３５０μｍ以下である上記１〜１３のいずれかに記載の光学フィルム。
１５．
平均傾斜角θａが０．５°以上３．０°以下であり、かつ傾斜角分布の最大値が０．３°以下である上記１〜１４のいずれかに記載の光学フィルム。
１６．
偏光膜と該偏光膜の表側および裏側の両面を保護する２枚の保護フィルムとを有する偏光板であって、該保護フィルムの少なくとも一方が、上記１〜１５のいずれかに記載の光学フィルムである偏光板。
１７．
上記１〜１５のいずれかに記載の光学フィルム、または上記１６に記載の偏光板を有する画像表示装置。
【発明の効果】
【００１３】
本発明によれば、防眩性と黒締まり性、ギラツキと表面コントラスト、面質の安定性に優れ、映り込んだ像の周辺の虹色状のムラや、表示装置のムラが見え難い光学フィルムを提供することができる。また、本発明によれば、該光学フィルムを具備した偏光板および、液晶表示装置（ＬＣＤ）の表面に使用した場合、３波長蛍光灯がディスプレイ表面に映り込む場合でも虹色状のムラが発生しにくい画像表示装置を提供することができる。
【図面の簡単な説明】
【００１４】
【図１】本発明の反射防止フィルムの平均傾斜角度を測定する方法を説明する図である。
【発明を実施するための形態】
【００１５】
以下、本発明について更に詳細に説明する。なお、本明細書において、数値が物性値、特性値等を表す場合に、「（数値１）〜（数値２）」という記載は「（数値１）以上（数値２）以下」の意味を表す。また、本明細書において、「（メタ）アクリレート」との記載は、「アクリレート及びメタクリレートの少なくともいずれか」の意味を表す。「（メタ）アクリル酸」等も同様である。
【００１６】
＜光学フィルムの層構成＞
本発明の光学フィルムは、透明支持体上に防眩層を有する光学フィルムであって、該防眩層が、（ｉ）透光性樹脂と、（ｉｉ）分子量が３，０００〜４００，０００でありかつ電離放射線の照射又は加熱により硬化しない高分子化合物と、（ｉｉｉ）透光性粒子とを含み、該防眩層の膜厚が６μｍ〜１０μｍであり、該透光性粒子の平均粒子径が７μｍ〜１５μｍであり、該透光性粒子と該透光性樹脂の屈折率差の絶対値が０．００１〜０．０５０であり、かつ該透光性粒子の合計が該防眩層中の全固形分に対して１５〜４０質量％である。
【００１７】
本発明の光学フィルムは、透明支持体の上に少なくとも１層の防眩層を有する。本発明の防眩層は表面散乱または内部散乱、もしくはその両者を用いた光拡散機能を有する層であって、防眩層は１層でもよいし、複数層、例えば２層〜４層で構成されていてもよい。
【００１８】
本発明の光学フィルムの好ましい層構成の例を下記に示す。下記構成において基材フィルムは、フィルムで構成された透明支持体を指している。
・基材フィルム／防眩層
・基材フィルム／帯電防止層／防眩層
・基材フィルム／防眩層／低屈折率層
・基材フィルム／防眩層／帯電防止層／低屈折率層
・基材フィルム／ハードコート層／防眩層／低屈折率層
・基材フィルム／ハードコート層／防眩層／帯電防止層／低屈折率層
・基材フィルム／ハードコート層／帯電防止層／防眩層／低屈折率層
・基材フィルム／防眩層／高屈折率層／低屈折率層
・基材フィルム／防眩層／中屈折率層／高屈折率層／低屈折率層
・帯電防止層／基材フィルム／防眩層／中屈折率層／高屈折率層／低屈折率層
・基材フィルム／帯電防止層／防眩層／中屈折率層／高屈折率層／低屈折率層
・帯電防止層／基材フィルム／防眩層／高屈折率層／低屈折率層／高屈折率層
／低屈折率層
・基材フィルム／防眩層／オーバーコート層
・基材フィルム／帯電防止層／防眩層／オーバーコート層
・基材フィルム／防眩層／オーバーコート層／低屈折率層
・基材フィルム／防眩層／オーバーコート層／高屈折率層／低屈折率層
・基材フィルム／防眩層／オーバーコート層／中屈折率層／高屈折率層／低屈折率層
・帯電防止層／基材フィルム／防眩層／オーバーコート層／中屈折率層／高屈折率層
／低屈折率層
【００１９】
本発明の光学フィルムでは、防眩層以外の層が塗設されていてもよく、これらの層としては、例えばハ−ドコート層、オーバーコート層、帯電防止層、低屈折率層、防汚層等が挙げられる。防眩層がハ−ドコート層、帯電防止層、防汚層等の機能を同時に有することがより好ましい。上記構成の中屈折率層、高屈折率層の少なくとも１つが帯電防止層の機能を兼ねることが好ましい。中屈折率層／高屈折率層／低屈折率層の３層構成である場合は、中屈折率層が帯電防止層の機能を兼ねることが、所望の帯電防止性と屈折率実現の観点で特に好ましい。
【００２０】
本発明では、低反射化の点から、中屈折率層／高屈折率層／低屈折率層を含む構成の反射防止膜が好ましく、例えば、特開平８−１２２５０４号公報、同８−１１０４０１号公報、同１０−３００９０２号公報、特開２００２−２４３９０６号公報、特開２０００−１１１７０６号公報等に記載の構成が挙げられる。製造が単純で生産性の高いという点では、本発明で好ましい形態は、支持体上に単一層の防眩層を有する光学フィルム、および、支持体上に単一層の防眩層と単一層の低屈折率層をこの順に有する反射防止フィルムである。
【００２１】
＜防眩層の構成＞
本発明の防眩層は、平均粒子径が７μｍ〜１５μｍの透光性粒子、透光性樹脂を形成するマトリックス形成成分（バインダー用モノマー類等）及び有機溶媒を含有する塗布液を塗布・乾燥し硬化してなる層である。
なお本発明では、得られた粒子分布から得られる５０％体積径（メジアン径）を平均粒子径とした。これは、例えば、レーザー回折・散乱式粒度分布測定装置［マスターサイザー２０００（商品名）マルバーン社製］にて測定できる。
【００２２】
防眩層を形成する塗布液は、例えば、電離放射線等で硬化されて形成する透光性樹脂（透光性ポリマー）の原料となるマトリックス形成成分、前記特定粒径の透光性粒子、重合開始剤を含み、さらに、好ましくは、塗布液の粘度を調整するための高分子化合物、カール低減や屈折率調節等のための無機フィラー、塗布助剤等を含む。
【００２３】
防眩層の厚さは６μｍ〜１０μｍであり、更に好ましくは６．５μｍ〜１０μｍであり、最も好ましくは７μｍ〜９μｍである。６μｍ未満の場合には、下記に述べる透光性粒子を用いた場合に表面凹凸が大きくなりすぎ黒締まりが悪化し、１０μｍを超えるとカールが悪化する。
【００２４】
防眩層の膜厚は、例えば、防眩層の断面を走査型電子顕微鏡で観察し基材からの法線方向の厚みの平均値で表すことができる。
【００２５】
＜防眩層の透光性粒子＞
透光性粒子の平均粒子径は７．０μｍ〜１５μｍであり、７．５μｍ〜１２μｍがより好ましく、８．０μｍ〜１２μｍがさらに好ましい。粒子径がこの範囲である場合、防眩性、黒締りに優れる。
【００２６】
本発明においては、透光性粒子として、後述の光散乱性の観点から少なくとも２種類を含むことができる。少なくとも２種類の透光性粒子の平均粒子径および／または屈折率は互いに異なっていることが望ましい。透光性粒子Ａと透光性粒子Ｂの２種類のみを含む態様が好ましいが、更に透光性粒子Ａまたは透光性粒子Ｂのどちらか一方と同じ粒子径の粒子Ｃを含むことができる。粒子Ｃを含む場合、粒子Ｃと透光性樹脂の屈折率差の絶対値は０．００１未満、若しくは、０．０５１〜０．１００が好ましく、更に好ましくは０．００１未満、若しくは、０．０５１〜０．０８０であり、最も好ましくは０．００１未満、若しくは、０．０５１〜０．０７０である。
本発明においては、透光性粒子は防眩性層形成用塗布液中に分散され、これを支持体上に塗布・乾燥・硬化して防眩層が形成される。透光性粒子の平均粒子径は、塗膜中で２つ以上の粒子が隣接して存在している場合も、独立して存在している場合も、平均粒子径は一次粒径を指す。但し、一次粒径が０．１μｍ程度の凝集性の無機粒子が二次粒子として、本発明の粒子径を満たす大きさで塗布液中に分散され、その後塗布されている場合には二次粒子の大きさとする。
【００２７】
透光性粒子Ａと透光性粒子Ｂの平均粒子径は互いに異なっていることが好ましく、透光性粒子Ａの平均粒子径と透光性粒子Ｂの平均粒子径の差の絶対値が、０．５〜８μｍであり、より好ましくは１〜６μｍ、特に好ましくは２〜５μｍである。平均粒子径の差の絶対値が上記の範囲以外になると表面形態が変化し、防眩性と黒締りの観点で好ましくない。
【００２８】
本発明は内部散乱性と表面散乱性を独立に制御することで達成することができる。
内部散乱性と表面散乱性に制御については後述するが、内部散乱性は内部散乱に起因するヘイズ値（以降、「内部ヘイズ」と記載する）によって、表面散乱性は表面散乱に起因するヘイズ値（以降、「表面ヘイズ」と記載する）によって測定され、確認できる。
【００２９】
本発明では、必要な内部散乱性を得るために、防眩層の透光性粒子と透光性樹脂（マトリックス）との屈折率を調節することが好ましい。該透光性粒子と該透光性樹脂の屈折率差の絶対値は０．００１〜０．０５０が好ましく、更に好ましくは０．０１５〜０．０４０であり、最も好ましくは０．０１０〜０．０３０である。２種類以上の透光性粒子を使用する場合は粒子Ａと粒子Ｂの屈折率差は０でも良いが、異なっている方が好ましい。
【００３０】
粒子Ａ又は粒子Ｂの一方がマトリックスよりも屈折率が低く、他方がマトリックスよりも屈折率が高い態様をとることが好ましい。例えば粒子Ａ、粒子Ｂのうちマトリックスよりも高屈折率の粒子は屈折率が透光性樹脂に対して０．０１０〜０．０５０高いのが好ましく、０．０１０〜０．０３０高いものが更に好ましい。マトリックスよりも低屈折率の粒子は屈折率が透光性樹脂に対して０．０１０〜０．０５０低いのが好ましく、０．０１０〜０．０３０低いものが更に好ましい。粒子Ａと粒子Ｂに屈折率差があることで内部散乱と表面の形状の制御が容易となる。また、このようにマトリックスに対し、屈折率を上下にした粒子Ａ，粒子Ｂを使用することで、驚くべき事に、液晶表示装置（ＬＣＤ）の表面に使用した場合、画像表示部に起因するムラが発生しない。また、高温下若しくは高温高湿下での内部ヘイズの変動が小さい。
【００３１】
これとは別に、少なくとも２種類の透光性粒子の屈折率と該透光性樹脂の屈折率の差の絶対値が異なる態様をとることも好ましい。例えば粒子Ａ又は粒子Ｂのうち、一方の屈折率と透光性樹脂の屈折率の差の絶対値が０．０１５〜０．０５０であるのが好ましく、さらに好ましくは０．０１５〜０．０４０、最も好ましくは０．０２０〜０．０３０である。他方の透光性粒子の屈折率と透光性樹脂の屈折率の差の絶対値が０．００１以上０．０１５未満であるのが好ましく、さらに好ましくは０．００５〜０．０１０である。
【００３２】
粒子Ａと粒子Ｂの質量比は、高温下若しくは高温高湿下での内部ヘイズが小さくなるという観点等から、２０：８０〜８０：２０が好ましく、２５：７５〜７５：２５がより好ましく、３０：７０〜７０：３０が更に好ましい。
【００３３】
透光性粒子の添加量は、防眩層の全固形分中の１５〜４０質量％であり、１５〜３５質量％であることが好ましく、より好ましくは２０〜３０質量％である。この範囲の添加量であると、液晶表示装置（ＬＣＤ）のような画像表示装置の表面に使用した場合、３波長蛍光灯をディスプレイ表面に写りこませても虹色状のムラが発生しない。ここで、全固形分とは塗布液中の（有機）溶剤を除く成分である。少なくとも２種の粒子を使用する場合、粒子ＡまたはＡ’の全粒子に対して０．２質量％〜９９．８質量％が好ましく、更に好ましくは１質量％〜９９質量％であり、最も好ましくは５質量％〜９５質量％である。粒子がこの比率であると、本発明の効果である内部散乱性と表面の形状の制御が容易となる。
【００３４】
虹色状のムラの原因は明確ではないが以下の様に推定している。虹色状のムラは暗室下、３波長の蛍光灯をディスプレイに映り込ませた場合、例えば液晶表示装置内のガラス板、偏光板、電気回路あるいは、ブラックマトリックス等により反射された内部反射光が、正反射像の周辺に発生するためと推定している。また、画像表示部に起因するムラは液晶表示装置によっては灰色のベタ表示をした状態で縞状あるいは同心円状の表示ムラを観察することができる。原因については明確ではないが、バックライトとブラックマトリックスによるそれぞれの陰影の干渉によって生じている現象と推定している。
この現象を防止するには、光散乱層の内部散乱性、あるいは表面散乱性を高くする必要がある。ただし、内部散乱性を高くすると表示コントラスト低下が問題となり、表面散乱性を高くすると黒しまりが低下する問題があった。本発明の粒子径、屈折率、充填量は表示コントラストや黒しまりを悪化せずに３波蛍光灯の映り込みで虹色状ムラの発生防止が達成された。
【００３５】
マトリックスに対し、屈折率を上下にした粒子Ａ，粒子Ｂを使用することで、高温下若しくは高温高湿下での内部ヘイズの変動が小さい理由は明確ではないが、マトリックスの屈折率が変動した際にマトリックスと粒子の屈折率差が相殺されるためと推定している。
【００３６】
透光性粒子は、以下に説明する粒子の中から、所望の屈折率、平均粒子サイズに応じて選択することができる。
【００３７】
本発明では、透光性粒子として、樹脂粒子および／または無機微粒子が用いられる。
【００３８】
樹脂粒子の具体例としては、例えば架橋ポリメチルメタアクリレート粒子、架橋メチルメタアクリレート−スチレン共重合体粒子、架橋ポリスチレン粒子、架橋メチルメタアクリレート−メチルアクリレート共重合粒子、架橋アクリレート−スチレン共重合粒子、メラミン・ホルムアルデヒド樹脂粒子、ベンゾグアナミン・ホルムアルデヒド樹脂粒子等の樹脂粒子が好ましく挙げられる。なかでも架橋スチレン粒子、架橋ポリメチルメタアクリレート粒子、架橋メチルメタアクリレート−スチレン共重合体粒子等が好ましい。さらにはこれらの樹脂粒子の表面にフッ素原子、シリコン原子、カルボキシル基、水酸基、アミノ基、スルホン酸基、燐酸基等を含む化合物を化学結合させた所謂表面修飾した粒子やシリカやジルコニアなどのナノサイズの無機微粒子を表面に結合した粒子も好ましく挙げられる。
また、透光性粒子として、無機微粒子を用いることもできる。無機微粒子の具体例としては、シリカ粒子、アルミナ粒子等が好ましく挙げられるが、シリカ粒子が特に好ましく用いられる。
【００３９】
塗布のムラや干渉ムラを目立ちずらくする、あるいは、コストの観点から、防眩層のマトリックスの屈折率を１．５４以下、特に好ましくは屈折率１．５３以下にする場合は、本発明では、透光性粒子は、架橋ポリメチルメタアクリレート粒子、架橋メチルメタアクリレート−スチレン共重合体粒子、シリカ粒子が好ましい。架橋メチルメタアクリレート−スチレン共重合体粒子を用いる場合、スチレンの共重合比率を１０％以上９０％以下にすることが好ましい。
【００４０】
粒子の形状は、真球又は不定形のいずれも使用できる。粒度分布はヘイズ値と拡散性の制御性、塗布面状の均質性から単分散性粒子が好ましい。粒子径の均一さを表すＣＶ値は１５％以下が好ましく、より好ましくは１３％以下、更に好ましくは１０％以下である。さらに、平均粒子径よりも３３％以上粒子径が大きな粒子を粗大粒子とした場合、この粗大粒子の割合は全粒子数の１％以下であることが好ましく、より好ましくは０．８％以下であり、さらに好ましくは、０．４％以下である。粗大粒子が多すぎると表面の粗面化が強調して認識されてしまうため、ブツブツ感が悪化し、好ましくない。
【００４１】
また、例えば平均粒子径よりも１６％以上粒子径が小さな粒子を微小粒子とした場合、この微小粒子の割合は全粒子数の１０％以下であることが好ましく、より好ましくは６％以下であり、さらに好ましくは、４％以下である。このような粒子径分布を持つ粒子は通常の合成反応後に、分級によって得られ、分級の回数を上げることやその程度を強くすることにより、より好ましい分布の粒子を得ることができる。分級には風力分級法、遠心分級法、沈降分級法、濾過分級法、静電分級法等の方法を用いることが好ましい。
【００４２】
粒子の粒度分布はコールターカウンター法により測定し、測定された分布を粒子数分布に換算する。平均粒径は得られた粒子分布から算出する方法や、透過型電子顕微鏡（倍率５０万〜２００万倍）で粒子の観察を行い、粒子１００個を観察し、その平均値をもって平均粒子径とする方法がある。なお、本発明において平均粒子径はコールカウンター法によって得られた値を用いる。
【００４３】
透光性粒子の屈折率は、ヨウ化メチレン、１，２−ジブロモプロパン、ｎ−ヘキサンから選ばれる任意の屈折率の異なる２種類の溶媒の混合比を変化させて屈折率を変化させた溶媒中に透光性粒子を等量分散して濁度を測定し、濁度が極小になった時の溶媒の屈折率をアッベ屈折計で測定することで測定される。
【００４４】
〔表面形態〕
本発明では良好な防眩性と黒締まりを両立することが望ましい。防眩性に関しては、実用上では、様々な光源が様々な角度から映りこむ場合で良好な防眩性を示すことが望ましい。このような多様な映り込みは発明者らが鋭意努力した結果、光源の映り込む場合の見こみ角を変えることで簡易的に評価できることが判った。大きなサイズの光源（例えば蛍光灯）と細い光源（例えば蛍光灯をカバーで覆って模擬的に作った線光源）の両方で良好な映り込みを示すことが望ましい。また、黒締まりに関しても、明室環境下でディスプレイの垂直方向から視認した場合と４５°程度の角度をつけて視認した場合の両方で良好な黒締まりを達成することが望ましい。このような指標で評価して優れた防眩性と黒締まりを達成するためには、上記の膜厚範囲で特定の表面形態を達成することが必要であることが望ましい。上記の粒子の平均粒径、屈折率などの好ましい範囲は、上記膜厚で特定の表面形態を達成するために望ましい要件である。本発明の光学フィルムの好ましい表面形態（表面凹凸）を下記に記す。
【００４５】
本発明の光学フィルムにおいて、表面散乱に起因するヘイズ値は０．２〜１０％であることが好ましく、更に好ましくは０．５〜５％である。表面ヘイズが大きすぎると黒締まりが悪化し、小さすぎると防眩性が悪化する。
【００４６】
中心線平均粗さＲａが０．０５μｍ以上０．２５μｍ以下であることが好ましく、さらに好ましくは０．１０μｍ以上０．２０μｍ以下、最も好ましくは０．１２μｍ以上０．１８μｍ以下である。中心線平均粗さＲａはＪＩＳ−Ｂ０６０１（１９８２）に準拠して測定することができ、Ｒａが大きすぎると黒締まり、明室コントラストが悪化し、Ｒａが小さすぎると防眩性が悪化する。
【００４７】
防眩性と黒締まりの両立に適した表面形態を得るためには、凹凸の平均間隔Ｓｍも重要である。凹凸の平均間隔Ｓｍが５０μｍ以上３５０μｍ以下であることが好ましく、さらに好ましくは６０μｍ以上２００μｍ以下あるいは２５０μｍ以上３５０μｍ以下、最も好ましくは６０μｍ以上１５０μｍ以下あるいは３００以上３５０μｍ以下である。
凹凸の平均間隔ＳｍはＪＩＳ−Ｂ０６０１（１９９４）に準拠して測定することができ、Ｓｍが大きすぎると大きなサイズの光源の映り込みが見え易くなる。Ｓｍが小さすぎると黒締まりが悪化するとともに、細い光源（線光源）のエッジボケが弱く、好ましくない。Ｓｍが２００〜２５０μｍの場合、面荒れが強く外観が良くない。
【００４８】
明室コントラストを良化するためには、平均傾斜角度θａも同時に特定の範囲に制御する必要がある。平均傾斜角θａが０．５°以上３．０°以下であることが好ましく、さらに好ましくは０．６°以上２．５°以下、最も好ましくは０．６°以上２．０°以下である。平均傾斜角度が大きすぎると黒締まりが悪化するとともに、細い光源（線光源）のエッジボケが弱くなり好ましくない。平均傾斜角度が小さすぎると大きなサイズの光源の映り込みが見え易くなり好ましくない。
傾斜角分布の最大値が０.３°以下であることが好ましく、さらに好ましくは０．２８°以下、最も好ましくは０．２５°以下である。
【００４９】
本発明の光学フィルムの平均傾斜角度は以下の方法で決定される。すなわち、面積が０．５乃至２平方マイクロメートルである三角形の頂点を透明フィルム基材面に仮定し、その点から鉛直上向きに伸ばした３つの垂線がフィルム表面と交わる３点によって形成される三角形の面の法線が、支持体から鉛直上向きに伸ばした垂線となす角を表面の傾斜角度とし、基材上で２５００００平方マイクロメートル（０．２５平方ミリメートル）以上の面積を該三角形に分割して測定した時の全測定点の平均値を平均傾斜角度として算出する。
【００５０】
傾斜角度を測定する方法をさらに詳細に述べる。図１（ａ）のように面積が０．５〜２平方マイクロメートルとなるようなメッシュにフィルムを分割する。図１（ｂ）は分割したメッシュのうちの３点を抽出した図である。この支持体上の３点から鉛直上向きに垂線を伸ばし、その３点が表面と交わった点をＡ、Ｂ、Ｃとする。三角形ＡＢＣ面の法線ＤＤ’が、支持体から鉛直上向きに伸ばした垂線ＯＯ’と為す角度θを傾斜角度とする。図１（ｃ）は点Ｏ’ＤＤ’を含む平面Ｐで切ったときのフィルムの断面図である。線分ＥＦは三角形ＡＢＣと平面Ｐとの交線である。測定面積は支持体上で２５００００平方マイクロメートル（０．２５平方ミリメートル）以上が好ましく、この面を支持体上で三角形に分割して測定し、傾斜角度を求める。測定する装置はいくつかあるが、一例を述べる。装置はマイクロマップ社（米国）製ＳＸＭ５２０−ＡＳ１５０型を用いた場合を説明する。例えば対物レンズが１０倍の時、傾斜角度の測定単位は０．８平方マイクロメートルであり、測定範囲は５０００００平方マイクロメートル（０．５平方ミリメートル）である。対物レンズの倍率を大きくすれば、それに合わせて測定単位と測定範囲は小さくなる。測定データはＭＡＴ−ＬＡＢ等のソフトを用いて解析し、傾斜角度分布を算出することができ、そのデータをもとに平均傾斜角度を算出することができる。
【００５１】
表面ヘイズ、表面粗さをこの範囲にすることで黒締まりに優れた光学フィルムが得られる。
また、内部散乱に起因するヘイズ値は１０〜３５％であることが好ましく、更に好ましくは１２〜３３％、最も好ましくは１５〜３０％である。内部へイズをこの範囲にすることで、表面コントラストの低下とギラツキ防止の２つの性能を実用的に満足させることができる。これらへイズの調節は、透光性粒子の種類と量の調節により行うことができる。
【００５２】
なお、表面ヘイズと内部ヘイズは以下の手順で測定することができる。
（１）  ＪＩＳ−Ｋ７１３６に準じてフィルムの全ヘイズ値（Ｈ）を測定する。
（２）  フィルムの低屈折率領域側の表面および裏面にシリコーンオイルを数滴添加し、厚さ１ｍｍのガラス板（ミクロスライドガラス品番Ｓ  ９１１１、ＭＡＴＳＵＮＡＭＩ製）を２枚用いて裏表より挟んで、完全に２枚のガラス板とフィルムを光学的に密着させ、表面ヘイズを除去した状態でヘイズを測定し、別途測定したガラス板２枚の間にシリコーンオイルのみを挟みこんで測定したヘイズを引いた値をフィルムの内部ヘイズ（Ｈｉ）として算出する。
（３）  上記（１）で測定した全ヘイズ（Ｈ）から上記（２）で算出した内部ヘイズ（Ｈｉ）を引いた値をフィルムの表面ヘイズ（Ｈｓ）として算出する。
【００５３】
＜防眩層の透光性樹脂（マトリックス形成用バインダー）＞
防眩層を形成するマトリックスを形成するバインダー（「バインダー」とも記載する）としては、特に限定されないが、電離放射線等による硬化後に飽和炭化水素鎖、又はポリエーテル鎖を主鎖として有する透光性樹脂であることが好ましい。また、後述のモノマーを硬化後の主たるバインダーポリマーは架橋構造を有することが好ましい。
【００５４】
硬化後に飽和炭化水素鎖を主鎖として有するバインダーポリマーとしては、下記に述べる第一群の化合物より選ばれるエチレン性不飽和モノマーの重合体が好ましい。また、ポリエーテル鎖を主鎖として有するポリマーとしては、下記に述べる第二群の化合物より選ばれる環状エーテル系モノマー、例えばエポキシ系モノマー及びオキセタン系モノマーの開環による重合体が好ましい。さらにこれらのモノマー類の混合物の重合体も好ましい。
【００５５】
本発明では、第一群の化合物として、飽和炭化水素鎖を主鎖として有し、且つ架橋構造を有するバインダーポリマーとしては、２個以上のエチレン性不飽和基を有するモノマーの（共）重合体が好ましい。バインダーポリマーを高屈折率にするには、このモノマーの構造中に芳香族環や、フッ素以外のハロゲン原子、硫黄原子、リン原子、及び窒素原子から選ばれた少なくとも１種を含むことが好ましい。
【００５６】
防眩層を形成するためのバインダーポリマーに用いられる、２個以上のエチレン性不飽和基を有するモノマーとしては、多価アルコールと（メタ）アクリル酸とのエステル｛例えば、エチレングリコールジ（メタ）アクリレート、１，４−シクロヘキサンジアクリレート、ペンタエリスリトールテトラ（メタ）アクリレート、ペンタエリスリトールトリ（メタ）アクリレート、トリメチロールプロパントリ（メタ）アクリレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、ペンタエリスリトールヘキサ（メタ）アクリレート、１，２，３−クロヘキサンテトラメタクリレート、ポリウレタンポリアクリレート、ポリエステルポリアクリレート｝、ビニルベンゼン及びその誘導体（例えば、１，４−ジビニルベンゼン、４−ビニル安息香酸−２−アクリロイルエチルエステル、１，４−ジビニルシクロヘキサノン）、ビニルスルホン（例えば、ジビニルスルホン）、（メタ）アクリルアミド（例えば、メチレンビスアクリルアミド）等が挙げられる。
【００５７】
これらのエチレン性不飽和基を有するモノマーの重合は、光ラジカル重合開始剤又は熱ラジカル重合開始剤の存在下、電離放射線の照射又は加熱により行うことができる。従って、エチレン性不飽和基を有するモノマー、光ラジカル重合開始剤又は熱ラジカル重合開始剤、および粒子、必要に応じて無機フィラー、塗布助剤、その他の添加剤、有機溶媒等を含有する塗布液を調製し、該塗布液を透明支持体上に塗布後、電離放射線又は熱による重合反応により硬化して防眩層を形成する。電離放射線硬化と熱硬化を合わせて行うことも好ましい。光及び熱重合開始剤としては市販の化合物を利用することができ、それらは、「最新ＵＶ硬化技術」（ｐ．１５９，発行人；高薄一弘，発行所；（株）技術情報協会，１９９１年発行）や、チバ・スペシャルティ・ケミカルズ（株）の「光重合開始剤」カタログ（例えば、ＩＲＧＡＣＵＲＥシリーズ、ＤＡＲＯＣＵＲシリーズ）等に記載されている。
【００５８】
本発明では、第二群の化合物として、硬化膜の硬化収縮低減のためには、以下で述べるエポキシ系化合物を用いることが好ましい。これらのエポキシ基を有するモノマー類としては、１分子中にエポキシ基を２基以上有するモノマーが好ましく、これらの例としては特開２００４−２６４５６３号、同２００４−２６４５６４号、同２００５−３７７３７号、同２００５−３７７３８号、同２００５−１４０８６２号、同２００５−１４０８６２号、同２００５−１４０８６３号、同２００２−３２２４３０号等に記載されているエポキシ系モノマー類が挙げられる。
エポキシ基を有するモノマー類は層を構成する全バインダーマトリックスに対して２０〜１００質量％含有することが硬化収縮低減のために好ましく、３５〜１００質量％含有することがより好ましく、５０〜１００質量％含有することがさらに好ましい。
【００５９】
エポキシ系モノマー、化合物類を重合させるための、光の作用によってカチオンを発生させる光酸発生剤としては、トリアリールスルホニウム塩やジアリールヨードニウム塩などのイオン性の化合物やスルホン酸のニトロベンジルエステルなどの非イオン性の化合物等が挙げられ、有機エレクトロニクス材料研究会編、「イメージング用有機材料」ぶんしん出版社刊（１９９７）などに記載されている化合物等種々の公知の光酸発生剤が使用できる。この中で特に好ましくはスルホニウム塩もしくはヨードニウム塩であり、対イオンとしてはＰＦ６−、ＳｂＦ６−、ＡｓＦ６−、Ｂ（Ｃ６Ｆ５）４−などが好ましい。
【００６０】
重合開始剤は、上記第一群又は第二群の化合物１００質量部に対して、重合開始剤総量で０．１〜１５質量部の範囲で使用することが好ましく、１〜１０質量部の範囲がより好ましい。
【００６１】
＜防眩層の高分子化合物＞
本発明においては、防眩層にバインダーとは異なる、電離放射線の照射又は加熱により硬化しない高分子化合物を含有する。高分子化合物を添加することで、硬化収縮を小さくしたり、塗布液の粘度調整を行うことができる。
【００６２】
前記高分子化合物は、塗布液に添加する時点で既に重合体を形成しており、該高分子化合物としては、例えばセルロースエステル類（例えば、セルローストリアセテート、セルロースジアセテート、セルロースプロピオネート、セルロースアセテートプロピオネート、セルロースアセテートブチレート、セルロースナイトレート等）、ウレタンアクリレート類、ポリエステルアクリレート類、（メタ）アクリル酸エステル類（例えば、メタクリル酸メチル／（メタ）アクリル酸メチル共重合体、メタクリル酸メチル／（メタ）アクリル酸エチル共重合体、メタクリル酸メチル／（メタ）アクリル酸ブチル共重合体、メタクリル酸メチル／スチレン共重合体、メタクリル酸メチル／（メタ）アクリル酸共重合体、ポリメタクリル酸メチル等）、ポリスチレン等の樹脂が好ましく用いられる。
【００６３】
高分子化合物は、硬化収縮への効果や塗布液の粘度増加効果の観点から、高分子化合物を含有する層に含む全バインダーマトリックスに対して、好ましくは１〜５０質量％、より好ましくは２〜３０質量％の範囲で含有することが好ましい。また、高分子化合物の質量平均分子量は０．３万〜４０万であり、０．５万〜３０万が好ましく、０．５万〜２０万がより好ましい。
【００６４】
＜２個以上のエチレン性不飽和基を有する樹脂＞
本発明では、防眩層に、さらに、分子量が６００〜５０，０００の樹脂を含むことが好ましい。該樹脂の分子量は、１，５００〜３０，０００がより好ましく、３，０００〜２０，０００がさらに好ましい。該樹脂は、２個以上のエチレン性不飽和基を有する化合物を硬化させて形成されたものであることが好ましく、すなわち、本発明では、防眩層用塗布液に、２個以上のエチレン性不飽和基を有する化合物を含むことが好ましい。該樹脂は、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂および多価アルコール等の、多官能化合物などのオリゴマー又はプレポリマー等も挙げられる。これらは２種以上併用してもよく、また、２個以上のエチレン性不飽和基を有する樹脂はバインダーマトリックス全量に対して１０〜１００％含有することが好ましく、１５〜８０％がより好ましく、２０〜６０％がさらに好ましい。
【００６５】
本発明における分子量が６００〜５０，０００の樹脂の好ましい化合物の例は、新中村化学工業(株）製、ＮＫエステルシリーズ（Ｍ−２３０Ｇ、２３Ｇ、ＢＰＥ−５００、ＢＰＥ−１３００）、ＮＫオリゴシリーズ（Ｕ−６ＨＡ、ＵＡ−１００、Ｕ−３４０Ａ）、（以上商品名）、日本化薬（株）製、カヤラッドシリーズ（ＤＰＣＡ−２０、ＤＰＣＡ−３０、ＤＰＣＡ−６０、ＵＸ−２２０１、ＵＸ−３２０４、ＵＸ−５０００、ＵＸＥ−１０００、ＵＸ−８１０１）、（以上商品名）などが挙げられるがこれらに限定されるものではない。
【００６６】
＜透光性粒子に使用する分散剤＞
前述の透光性粒子の凝集抑制に効果を有する分散剤を用いても良い。本発明に用いられる分散剤は、アミン価が１〜３０ｍｇＫＯＨ／ｇの共重合物である。共重合物はアミン基が吸着基として作用し、透光性樹脂粒子の表面に吸着することによって、透光性樹脂粒子間に立体障害を与える。塗布直後時に粒子が沈降した場合、近傍の粒子と衝突接触しても立体障害により粒子同士が凝集しないため、巨大な粒子凝集が生じなくなり、防眩層の表面凹凸が小さくなり、黒しまり効果が得られると考えている。更に、防眩層の上に低屈折率層を塗設した場合に、表面凹凸が小さいため、低屈折率層が均一に塗布でき、反射率は共重合物を添加しない場合に比べ低下し、より黒しまり感が向上する。
【００６７】
本発明におけるこれら共重合物のアミン価は、１〜３０ｍｇＫＯＨ／ｇ、好ましくは２〜２０ｍｇＫＯＨ／ｇである。アミン価がこれ以上大きくても、アミン価がゼロでも粒子の分散性が低下し、黒しまり感が得られにくくなる。なお、アミン価は、１，２，３級アミンの総量を示すもので、試料１ｇを中和するのに要する塩酸に当量の苛性カリのｍｇ数で定義され、測定方法はＪＩＳ  Ｋ  ７２３７に基づくものである。また、アミン価が１〜３０ｍｇＫＯＨ／ｇの共重合物の添加量としては、透光性樹脂粒子に対し０．３〜５．０ｗｔ％が好ましく、０．５〜２．０ｗｔ％がより好ましい。添加量がこれよりも多くなると、塗膜の透明性が悪化したり、粒子の分散不良を引き起こす場合も考えられる。また、添加量がこれよりも少なくなると、粒子の分散性が低下し、黒しまり感が得られなくなる。
【００６８】
本発明におけるこれらのアミン価が１〜３０ｍｇＫＯＨ／ｇの共重合物はブロック共重合体であることが好ましく、変性アクリル系ブロック共重合体であることがより好ましい。ブロック共重合体を用いると良好と分散性と、塗膜の透明性を兼備することができる。
【００６９】
また、このブロック共重合体の酸価は、該酸価の元となる酸性基の有無および種類にもよるが、一般に低い方が好ましく、通常２０ｍｇ−ＫＯＨ／ｇ以下、好ましくは１０ｍｇ−ＫＯＨ／ｇ以下である。
【００７０】
また、ブロック共重合体の重量平均分子量（Ｍｗ）は通常１０００以上、１００，０００以下の範囲である。ブロック共重合体の分子量が小さすぎると分散安定性が低下し、大きすぎると分散性が低下する傾向にある。
【００７１】
これらの具体的な化合物の一例としては、市販されている湿潤分散剤を挙げることができ、例えば、ビックケミー社製の湿潤分散剤、Ｄｉｓｐｅｒｂｙｋ−１６１、Ｄｉｓｐｅｒｂｙｋ−１６２、Ｄｉｓｐｅｒｂｙｋ−１６３、Ｄｉｓｐｅｒｂｙｋ−１６４、Ｄｉｓｐｅｒｂｙｋ−１６６、Ｄｉｓｐｅｒｂｙｋ−１６７、Ｄｉｓｐｅｒｂｙｋ−１６８、Ｄｉｓｐｅｒｂｙｋ−１８２、Ｄｉｓｐｅｒｂｙｋ−１８３、Ｄｉｓｐｅｒｂｙｋ−１８４、Ｄｉｓｐｅｒｂｙｋ−１８５、Ｄｉｓｐｅｒｂｙｋ−２０００、Ｄｉｓｐｅｒｂｙｋ−２００１、Ｄｉｓｐｅｒｂｙｋ−２００９、Ｄｉｓｐｅｒｂｙｋ−２０５０、Ｄｉｓｐｅｒｂｙｋ−２０７０等、あるいは楠本化成（株）製の顔料分散剤、ディスパロンＤＡ−７０３−５０、ディスパロンＤＡ−３２５、ディスパロンＤＡ−７３００、ディスパロン１８６０、ディスパロン７００４等を用いることができる。これらの中でも、粒子の分散性、膜の透明性への副作用の面から、変性アクリル系ブロック共重合体が好ましく、中でもＤｉｓｐｅｒｂｙｋ−２０００が特に有効に用いられる。上述した共重合体は単独で使用しても良いが、２種以上を併用しても良い。
【００７２】
本発明の防眩層に含まれる透光性粒子を、特定の粒径かつ特定の屈折率に設定するとともに、その含有量も特定した場合に、パネルからの内部反射を抑えることができ、さらに防眩層の膜厚を６〜１０μｍの範囲にすることにより、面状とカールを安定化／抑制できるが、粒子の充填量が増え表面凹凸が出来易く、黒締り性を悪化させる要因となる。
透光性粒子に含まれる粗大粒子（粒径２０μｍ以上）が存在する場合に、点欠陥として認識され問題となるが、防眩層に分子量が６００〜５０，０００でありかつ、２個以上のエチレン性不飽和基を有する樹脂と分子量が３，０００〜４００，０００でありかつ、電離放射線の照射又は加熱により硬化しない高分子化合物を含有することにより、点欠陥として認識され難くなる。前述の分散剤（アミン価が１〜３０ｍｇＫＯＨ／ｇの共重合物）を用いることで粒子が凝集し難くなり、さらに、認識され難くなる。理由は明確ではないが、粒子が凝集し難くなり小さいな表面凹凸が出来にくくなったか、塗布から乾燥過程時で膜の表面粘度が上がり小さいな表面凹凸が出来にくくなったと想定している。
【００７３】
また、塗布から乾燥過程時で粒子が凝集する際に、乾燥過程で表面凹凸が変動し易いが、分子量が３，０００〜４００，０００でありかつ、電離放射線の照射又は加熱により硬化しない高分子化合物と、好ましくは防眩層用塗布液に分子量が６００〜５０，０００でありかつ、２個以上のエチレン性不飽和基を有する樹脂とを含有することにより、乾燥過程での表面凹凸の変動が小さくなる。さらに、マトリックスに対し、屈折率を上下にした粒子Ａ，粒子Ｂを使用することで、その効果はさらに大きくなる。
【００７４】
＜防眩層の無機フィラー＞
本発明の防眩層には、上記の透光性粒子に加えて、屈折率の調整、膜強度の調整、硬化収縮減少、さらに低屈折率層を設けた場合の反射率低減の目的に応じて、無機フィラーを使用することもできる。例えば、チタン、ジルコニウム、アルミニウム、インジウム、亜鉛、錫、アンチモンのうちより選ばれる少なくとも１種の金属元素を含有する酸化物からなり、一次粒子の平均粒径が、一般に０．２μｍ以下、好ましくは０．１μｍ以下、より好ましくは０．０６μｍ以下１ｎｍ以上である微細な高屈折率無機フィラーを含有することも好ましい。
【００７５】
透光性粒子との屈折率差を調整するために、マトリックスの屈折率を低くする必要が生じた場合は、無機フィラーとして、シリカ微粒子、中空シリカ微粒子等の微細な低屈折率無機フィラーを用いることができる。好ましい粒径は、前記の微細な高屈折率無機フィラーと同じである。
【００７６】
無機フィラーは、表面をシランカップリング処理又はチタンカップリング処理されることも好ましく、フィラー表面にバインダー種と反応できる官能基を有する表面処理剤が好ましく用いられる。
【００７７】
無機フィラーの添加量は、防眩層の全質量の２〜４０質量％であることが好ましく、より好ましくは５〜３０質量％であり、特に好ましくは５〜２５質量％である。
【００７８】
なお、無機フィラーは、粒径が光の波長よりも十分短いために散乱が生じず、バインダーポリマーに該フィラーが分散した分散体は光学的に均一な物質の性質を有する。
【００７９】
防眩層の屈折率は1.46〜1.65であることが好ましく、1.49〜1.60であることがより好ましく、1.49〜1.53であることが特に好ましい。屈折率をこの範囲にすることで、塗布村、干渉ムラを目立ちにくくし、硬度の高い防眩層をえることができる。
ここで、該透光性粒子を除く光拡散層の膜の屈折率は、アッベ屈折計で直接測定するか、分光反射スペクトルや分光エリプソメトリーを測定するなどして定量評価できる。
【００８０】
＜防眩層の界面活性剤＞
本発明の防眩層では、特に塗布ムラ、乾燥ムラ、点欠陥等の面状均一性を確保するために、フッ素系、シリコーン系の何れかの界面活性剤、あるいはその両者を防眩層用の塗布組成物中に含有することが好ましい。特に、フッ素系の界面活性剤は、より少ない添加量において、本発明の光学フィルムの塗布ムラ、乾燥ムラ、点欠陥等の面状故障を改良する効果が現れるため、好ましく用いられる。
面状均一性を高めつつ、高速塗布適性を持たせることにより生産性を高めることが目的である。フッ素系の界面活性剤の好ましい例としては、例えば、特開２００７−１８８０７０号公報の段落番号００４９〜００７４に記載の化合物が挙げられる。
【００８１】
本発明の防眩層で用いられる界面活性剤（特に、フッ素系ポリマー）の好ましい添加量は、塗布液に対して０．００１〜５質量％の範囲であり、好ましくは０．００５〜３質量％の範囲であり、更に好ましくは０．０１〜１質量％の範囲である。界面活性剤の添加量が０．００１質量％以上で効果が十分であり、また５質量％以下とすることで、塗膜の乾燥が十分に行われ、塗膜としての良好な性能（例えば反射率、耐擦傷性）が得られる。
【００８２】
＜防眩層用塗布液の有機溶媒＞
防眩層を形成する塗布組成物には、有機溶媒を添加することができる。
【００８３】
有機溶媒としては、例えばアルコール系では、メタノール、エタノール、ｎ−プロパノール、イソプロパノール、ｎ−ブタノール、イソブタノール、第二ブタノール、第三ブタノール、イソアミルアルコール、１−ペンタノール、ｎ−ヘキサノール、メチルアミルアルコール等、ケトン系では、メチルイソブチルケトン（ＭＩＢＫ）、メチルエチルケトン（ＭＥＫ）、ジエチルケトン、アセトン、シクロヘキサノン、ジアセトンアルコール等、エステル系では、酢酸メチル、酢酸エチル、酢酸ｎ−プロピル、酢酸イソプロピル、酢酸イソブチル、酢酸ｎ−ブチル、酢酸イソアミル、酢酸ｎ−アミル、プロピオン酸メチル、プロピオン酸エチル、酪酸メチル、酪酸エチル、酢酸メチル、乳酸メチル、乳酸エチル等、エーテル、アセタール系では、１，４ジオキサン、テトラヒドロフラン、２−メチルフラン、テトラヒドロピラン、ジエチルアセタール等、炭化水素系では、ヘキサン、ヘプタン、オクタン、イソオクタン、リグロイン、シクロヘキサン、メチルシクロヘキサン、トルエン、キシレン、エチルベンゼン、スチレン、ジビニルベンゼン等、ハロゲン炭化水素系では、四塩化炭素、クロロホルム、塩化メチレン、塩化エチレン、１，１，１−トリクロルエタン、１，１，２−トリクロルエタン、トリクロルエチレン、テトラクロルエチレン、１，１，１，２−テトラクロルエタン等、多価アルコールおよびその誘導体系では、エチレングリコール、エチレングリコールモノメチルエーテル、エチレングリコールモノエチルエーテル、エチレングリコールモノアセテート、ジエチレングリコール、プロピレングリコール、ジプロピレングリコール、ブタンジオール、ヘキシレングリコール、１，５−ペンタンジオール、グリセリンモノアセテート、グリセリンエーテル類、１，２，６−ヘキサントリオール等、脂肪酸系では、蟻酸、酢酸、プロピオン酸、絡酸、イソ絡酸、イソ吉草酸、乳酸等、窒素化合物系では、ホルムアミド、Ｎ，Ｎ−ジメチルホルムアミド、アセトアミド、アセトニトリル等、イオウ化合物系では、ジメチルスルホキシド等、が挙げられる。
【００８４】
有機溶媒の中でメチルイソブチルケトン、メチルエチルケトン、シクロヘキサノン、アセトン、トルエン、キシレン、酢酸エチル、１−ペンタノール等が特に好ましい。また、有機溶媒には、凝集性制御の目的でアルコール、多価アルコール系の溶媒を適宜混合して用いてもよい。これらの有機溶媒は、単独でも混合して用いてもよく、塗布組成物中に有機溶媒総量として、２０質量％〜９０質量％含有することが好ましく、３０質量％〜８０質量％含有することがより好ましく、４０質量％〜７０質量％含有することが最も好ましい。防眩層の表面形状の安定化のためには、沸点が１００℃未満の溶媒と沸点が１００℃以上の溶媒を併用することが好ましい。
【００８５】
＜防眩層の硬化＞
防眩層は、塗布液を支持体に塗布後、光照射、電子線ビーム照射、加熱処理などを実施して、架橋又は重合反応させて形成できる。紫外線照射の場合、超高圧水銀灯、高圧水銀灯、低圧水銀灯、カーボンアーク、キセノンアーク、メタルハライドランプ等の光線から発する紫外線等が利用できる。紫外線による硬化は、窒素パージ等で酸素濃度が４体積％以下、更に好ましくは２体積％以下、最も好ましくは０．５体積％以下の雰囲気下で硬化することが好ましい。
【００８６】
以下に、防眩層以外の層について説明する。
【００８７】
＜オーバーコート層＞
防眩層の凹凸表面を調整するために、オーバーコート層を形成してもよい。オーバーコート層は、防眩層の凹凸形状を形成している表面粗さにおいて凹凸スケール（凹凸の山高さと山間隔）の１／１０以下のスケールで凹凸形状に沿って存在している微細な凹凸を目止めして、スムージングを掛けて滑らかな凹凸を形成させること、または、凹凸の山間隔や山高さ、山の頻度（個数）の調整することが可能となる。また、オーバーコート層は、帯電防止、屈折率調整、高硬化、防汚染性、等を付与することを目的として形成されるものである。オーバーコート層の膜厚（硬化時）は好ましくは０．５μｍ〜１０μｍであり、より好ましくは０．５μｍ〜８μｍである。
本発明では、透明支持体上に、防眩層と、オーバーコート層ことが好ましい。
【００８８】
オーバーコート層には、帯電防止剤、屈折率調整剤、防汚染剤、撥水剤、撥油剤、指紋付着防止剤、高硬化剤および硬度調整剤（緩衝性付与剤）からなる群から選択される一種または二種以上の混合物を適宜導入してもよい。
【００８９】
オーバーコート層のマトリックス形成用バインダー、添加できる高分子化合物、無機フィラー、界面活性剤、有機溶媒は前記防眩層に使用できるものを適宜用い得る。
【００９０】
＜低屈折率層＞
本発明の光学フィルムでは、反射率を低減するため、屈折率が防眩層またはオーバーコート層よりも低い層（「低屈折率層」とも記載する。）を有することが好ましい。低屈折率層の屈折率は、１．２０〜１．４６であることが好ましく、１．２５〜１．４６であることがより好ましく、１．３０〜１．４０であることが特に好ましい。低屈折率層の厚さは、５０〜２００ｎｍであることが好ましく、７０〜１００ｎｍであることがさらに好ましい。低屈折率層のヘイズは、３％以下であることが好ましく、２％以下であることがさらに好ましく、１％以下であることが最も好ましい。
【００９１】
低屈折率層を形成するために好ましい硬化性組成物の態様としては、
（１）架橋性若しくは重合性の官能基を有する含フッ素化合物を含有する組成、
（２）含フッ素のオルガノシラン材料の加水分解縮合物を主成分とする組成物、
（３）２個以上のエチレン性不飽和基を有するモノマーと無機微粒子（特に中空構造を有する無機微粒子が好ましい。）を含有する組成物、
が挙げられる。
（１）（２）に関しても、無機微粒子を含有することが好ましく、さらに屈折率の低い中空構造を有する無機微粒子用いると、低屈折率化や無機微粒子添加量と屈折率の調整などの観点で特に好ましい。
【００９２】
（１）架橋性若しくは重合性の官能基を有する含フッ素化合物
架橋性または重合性の官能基を有する含フッ素化合物としては、含フッ素モノマーと架橋性または重合性の官能基を有するモノマーの共重合体を挙げることができる。これら含フッ素ポリマーの具体例は、特開２００３−２２２７０２号公報、特開２００３−１８３３２２号公報等に記載されている。
【００９３】
上記のポリマーに対しては特開２０００−１７０２８号公報に記載のごとく適宜重合性不飽和基を有する硬化剤を併用してもよい。また、特開２００２−１４５９５２号に記載のごとく含フッ素の多官能の重合性不飽和基を有する化合物との併用も好ましい。多官能の重合性不飽和基を有する化合物の例としては、上記の２個以上のエチレン性不飽和基を有するモノマーを挙げることができる。また、特開２００４−１７０９０１号公報に記載のオルガノランの加水分解縮合物も好ましく、特に（メタ）アクリロイル基を含有するオルガノシランの加水分解縮合物が好ましい。これら化合物は、特にポリマー本体に重合性不飽和基を有する化合物を用いた場合に耐擦傷性改良に対する併用効果が大きく好ましい。
【００９４】
ポリマー自身が単独で十分な硬化性を有しない場合には、架橋性化合物を配合することにより、必要な硬化性を付与することができる。例えばポリマー本体に水酸基含有する場合には、各種アミノ化合物を硬化剤として用いることが好ましい。架橋性化合物として用いられるアミノ化合物は、例えば、ヒドロキシアルキルアミノ基及びアルコキシアルキルアミノ基のいずれか一方又は両方を合計で２個以上含有する化合物であり、具体的には、例えば、メラミン系化合物、尿素系化合物、ベンゾグアナミン系化合物、グリコールウリル系化合物等を挙げることができる。これら化合物の硬化には、有機酸又はその塩を用いるのが好ましい。
【００９５】
（２）含フッ素のオルガノシラン材料の加水分解縮合物を主成分とする組成物
含フッ素のオルガノシラン化合物の加水分解縮合物を主成分とする組成物も屈折率が低く、塗膜表面の硬度が高く好ましい。フッ素化アルキル基に対して片末端又は両末端に加水分解性のシラノールを含有する化合物とテトラアルコキシシランの縮合物が好ましい。具体的組成物は、特開２００２−２６５８６６号公報、３１７１５２号公報に記載されている。
【００９６】
（３）２個以上のエチレン性不飽和基を有するモノマーと中空構造を有する無機微粒子を含有する組成物
更に別の好ましい態様として、低屈折率の粒子とバインダーからなる低屈折率層が挙げられる。低屈折率粒子としては、有機でも無機でも良いが、内部に空孔を有する粒子が好ましい。中空粒子の具体例は、特開２００２−７９６１６号公報に記載のシリカ系粒子に記載されている。粒子屈折率は１．１５〜１．４０が好ましく、１．２０〜１．３０が更に好ましい。バインダーとしては、上記防眩層の頁で述べた二個以上のエチレン性不飽和基を有するモノマーを挙げることができる。
【００９７】
本発明に用いられる低屈折率層用の組成物には、前述の光ラジカル重合開始剤または熱ラジカル重合開始剤を添加することが好ましい。ラジカル重合性化合物を含有する場合には、該化合物に対して１〜１０質量％、好ましくは１〜５質量％の重合開始剤を使用できる。
【００９８】
本発明に用いられる低屈折率層には、無機粒子を併用することができる。耐擦傷性を付与するために、低屈折率層の厚みの１５％〜１５０％、好ましくは３０％〜１００％、更に好ましくは４５％〜６０％の粒径を有する微粒子を使用することができる。
【００９９】
低屈折率層には、防汚性、耐水性、耐薬品性、滑り性等の特性を付与する目的で、公知のポリシロキサン系あるいはフッ素系の防汚剤、滑り剤等を適宜添加することができる。
【０１００】
ポリシロキサン構造を有する添加剤としては、反応性基含有ポリシロキサン｛例えば“ ＫＦ−１００Ｔ”，“Ｘ−２２−１６９ＡＳ”，“ＫＦ−１０２”，“Ｘ−２２−３７０１ＩＥ”，“Ｘ−２２−１６４Ｂ”，“Ｘ−２２−５００２”，“Ｘ−２２−１７３Ｂ”，“Ｘ−２２−１７４Ｄ”，“Ｘ−２２−１６７Ｂ”，“Ｘ−２２−１６１ＡＳ” （商品名）、以上、信越化学工業（株）製；“ＡＫ−５”，“ＡＫ−３０”，“ＡＫ−３２”（商品名）、以上東亜合成（株）製；、「サイラプレーンＦＭ０７２５」，「サイラプレーンＦＭ０７２１」（商品名）、以上チッソ（株）製等｝を添加するのも好ましい。また、特開２００３−１１２３８３号公報の表２、表３に記載のシリコーン系化合物も好ましく使用できる。
【０１０１】
フッ素系化合物としては、フルオロアルキル基を有する化合物が好ましい。該フルオロアルキル基は炭素数１〜２０であることが好ましく、より好ましくは１〜１０であり、直鎖（例えば−ＣＦ２ＣＦ３，−ＣＨ２（ＣＦ２）４Ｈ，−ＣＨ２（ＣＦ２）８ＣＦ３，−ＣＨ２ＣＨ２（ＣＦ２）４Ｈ等）であっても、分岐構造（例えばＣＨ（ＣＦ３）２，ＣＨ２ＣＦ（ＣＦ３）２，ＣＨ（ＣＨ３）ＣＦ２ＣＦ３，ＣＨ（ＣＨ３）（ＣＦ２）５ＣＦ２Ｈ等）であっても、脂環式構造（好ましくは５員環または６員環、例えばパーフルオロシクロへキシル基、パーフルオロシクロペンチル基またはこれらで置換されたアルキル基等）であっても良く、エーテル結合を有していても良い（例えばＣＨ２ＯＣＨ２ＣＦ２ＣＦ３，ＣＨ２ＣＨ２ＯＣＨ２Ｃ４Ｆ８Ｈ，ＣＨ２ＣＨ２ＯＣＨ２ＣＨ２Ｃ８Ｆ１７，ＣＨ２ＣＨ２ＯＣＦ２ＣＦ２ＯＣＦ２ＣＦ２Ｈ等）。該フルオロアルキル基は同一分子中に複数含まれていてもよい。
【０１０２】
フッ素系化合物は、さらに低屈折率層皮膜との結合形成あるいは相溶性に寄与する置換基を有していることが好ましい。該置換基は同一であっても異なっていても良く、複数個あることが好ましい。好ましい置換基の例としてはアクリロイル基、メタアクリロイル基、ビニル基、アリール基、シンナモイル基、エポキシ基、オキセタニル基、水酸基、ポリオキシアルキレン基、カルボキシル基、アミノ基などが挙げられる。フッ素系化合物はフッ素原子を含まない化合物とのポリマーであってもオリゴマーであってもよく、分子量に特に制限はない。フッ素系化合物のフッ素原子含有量には特に制限は無いが２０質量％以上であることが好ましく、３０〜７０質量％であることが特に好ましく、４０〜７０質量％であることが最も好ましい。好ましいフッ素系化合物の例としてはダイキン化学工業（株）製、Ｒ−２０２０、Ｍ−２０２０、Ｒ−３８３３、Ｍ−３８３３、オプツールＤＡＣ（以上商品名）、大日本インキ（株）製、メガファックＦ−１７１、Ｆ−１７２、Ｆ−１７９Ａ、ディフェンサＭＣＦ−３００、ＭＣＦ−３２３ （以上商品名）などが挙げられるがこれらに限定されるものではない。
これらのポリシロキサンフッ素系化合物やポリシロキサン構造を有する化合物は低屈折率層全固形分の０．１〜１０質量％の範囲で添加されることが好ましく、特に好ましくは１〜５質量％の場合である。
【０１０３】
＜高屈折率層、中屈折率層＞
本発明における反射防止フィルムには、防眩層の透明支持体と反対側の低屈折率層との間に高屈折率層を設け、低屈折率層とともに光学干渉を利用すると反射防止性を高めることができる。更に、防眩層と高屈折率層の間に防眩層と高屈折率層の中間の屈折率を有する中屈折率層を設けることが好ましい。
以下の本明細書では、この高屈折率層と中屈折率層を高屈折率層と総称して呼ぶことがある。なお、本発明において、高屈折率層、中屈折率層、低屈折率層の「高」、「中」、「低」とは層相互の相対的な屈折率の大小関係を表す。また、防眩層との関係で言えば屈性率は、防眩層＞低屈折率層、高屈折率層＞防眩層の関係を満たすことが好ましい。
また、本明細書では高屈折率層、中屈折率層、低屈折率層を総称して反射防止層と総称して呼ぶことがある。
【０１０４】
高屈折率層の上に低屈折率層を形成して、反射防止フィルムを作製するためには、高屈折率層の屈折率は１．５５〜２．４０であることが好ましく、より好ましくは１．６０〜２．２０、更に好ましくは、１．６０〜２．００である。
【０１０５】
支持体から近い順に中屈折率層、高屈折率層、低屈折率層を塗設し、反射防止フィルムを作製する場合、高屈折率層の屈折率は、１．６５乃至２．４０であることが好ましく、１．７０乃至２．２０であることがさらに好ましい。中屈折率層の屈折率は、低屈折率層の屈折率と高屈折率層の屈折率との間の値となるように調整する。中屈折率層の屈折率は、１．５５乃至１．８０であることが好ましく、１．５５乃至１．７０がより好ましい。
【０１０６】
高屈折率層および中屈折率層に用いられる無機粒子の具体例としては、ＴｉＯ２、ＺｒＯ２、Ａｌ２Ｏ３、Ｉｎ２Ｏ３、ＺｎＯ、ＳｎＯ２、Ｓｂ２Ｏ３、ＩＴＯなどの無機酸化物を主成分とする無機粒子が好ましく、屈折率調整のためＳｉＯ２を主成分とする無機粒子を加えることもできる。高屈折率層に用いるにはＴｉＯ２及びＺｒＯ２が高屈折率化の点で特に好ましい。該無機フィラーは、表面をシランカップリング処理又はチタンカップリング処理されることも好ましく、フィラー表面にバインダー種と反応できる官能基を有する表面処理剤が好ましく用いられる。
【０１０７】
高屈折率層における無機粒子の含有量は、高屈折率層の質量に対し１０〜９０質量％であることが好ましく、より好ましくは１５〜８０質量％、特に好ましくは１５〜７５質量％である。無機粒子は高屈折率層内で二種類以上を併用してもよい。
高屈折率層の上に低屈折率層を有する場合、高屈折率層の屈折率は透明支持体の屈折率より高いことが好ましい。
【０１０８】
［帯電防止層］
本発明において、反射防止フィルムが有する薄膜層の少なくとも１層を帯電防止層とすることができる。本発明においてフッ素を含有した硬化性組成物、とりわけ含フッ素防汚剤を用いた場合、低屈折率で優れた防汚性を発現することが可能であるが、塗膜の表層にフッ素が配向するため帯電性が悪く、防塵性の悪化を招く傾向がある。そのため本発明ではフィルム表面での静電気防止の点で帯電防止層を有することが好ましい。
以下で帯電防止層に用いる材料、帯電防止層の性能について詳述する。
【０１０９】
帯電防止層を形成する方法は、例えば、導電性微粒子と反応性硬化樹脂を含む導電性塗布液を塗布する方法、透明で導電性を有する高分子からなる透明導電性材料を塗布する方法或いは透明膜を形成する金属や金属酸化物等を蒸着やスパッタリングして導電性薄膜を形成する方法、等の従来公知の方法を挙げることができる。帯電防止層は、透明支持体上に直接又は透明支持体との接着を強固にするプライマー層を介して形成することができる。反射防止フィルムの最表層から近い層として帯電防止層を設ける場合には、層の厚さが薄くても十分に帯電防止性を得ることができ、好ましい。本発明においては、薄膜層の少なくとも１層または透明支持体と該薄膜層のうち透明支持体の最も近くに位置する薄膜層の間に位置する層を帯電防止層として有することが好ましい。塗布方法は、特に限定されず、塗布液の特性や塗工量に応じて、例えば、ロールコート、グラビアコート、バーコート、押出しコート等の公知の方法より最適な方法を選択して行えばよい。
【０１１０】
帯電防止層の表面抵抗は、下記式（４）を満たす抵抗値（ＳＲ）を有することが好ましい。
【０１１１】
式（４）  ：  ＬｏｇＳＲ≦１２
【０１１２】
式（４）において、ＬｏｇＳＲが、５〜１２であることがより好ましく、５〜９であることがさらに好ましく、５〜８であることが最も好ましい。帯電防止層の表面抵抗（ＳＲ）は、四探針法、または円電極法により測定することができる。
帯電防止層は、実質的に透明であることが好ましい。具体的には、帯電防止層のヘイズが、１０％以下であることが好ましく、５％以下であることがより好ましく、３％以下であることがさらに好ましく、１％以下であることが最も好ましい。波長５５０ｎｍの光の透過率が、５０％以上であることが好ましく、６０％以上であることがより好ましく、６５％以上であることがさらに好ましく、７０％以上であることが最も好ましい。
【０１１３】
（帯電防止層の導電性無機微粒子）
帯電防止層は、導電性微粒子と反応性硬化樹脂とを溶媒に溶解してなる塗布組成物を用いて形成することができる。この場合には、導電性無機微粒子は、金属の酸化物または窒化物から形成することが好ましい。金属の酸化物または窒化物の例には、酸化錫、酸化インジウム、酸化亜鉛および窒化チタンが含まれる。酸化錫および酸化インジウムが特に好ましい。導電性無機微粒子は、これらの金属の酸化物または窒化物を主成分とし、さらに他の元素を含むことができる。主成分とは、粒子を構成する成分の中で最も含有量（質量％）が多い成分を意味する。他の元素の例には、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、Ｐ、Ｓ、Ｂ、Ｎｂ、Ｉｎ、Ｖおよびハロゲン原子が含まれる。酸化錫および酸化インジウムの導電性を高めるために、Ｓｂ、Ｐ、Ｂ、Ｎｂ、Ｉｎ、Ｖおよびハロゲン原子から選ばれる少なくともいずれかを添加することが好ましい。より具体的には、錫ドープ酸化インジウム（ＩＴＯ）、アンチモンドープ酸化錫（ＡＴＯ）、フッ素ドープ酸化錫（ＦＴＯ）、リンドープ酸化錫（ＰＴＯ）、アンチモン酸亜鉛（ＡＺＯ）、インジウムドープ酸化亜鉛（ＩＺＯ）、酸化亜鉛、酸化ルテニウム、酸化レニウム、酸化銀、酸化ニッケル及び酸化銅からなる群から選択される一又は二以上の金属酸化物の組合せが挙げられる。錫ドープ酸化インジウム（ＩＴＯ）、アンチモンドープ酸化錫（ＡＴＯ）、リンドープ酸化錫（ＰＴＯ）が特に好ましい。ＡＴＯ中のＳｂの割合は、３〜２０質量％であることが好ましい。ＩＴＯ中のＩｎの割合は、５〜２０質量％であることが好ましい。
【０１１４】
帯電防止層に用いる導電性無機微粒子の一次粒子の平均粒子径は、１〜１５０ｎｍであることが好ましく、５〜１００ｎｍであることがさらに好ましく、５〜７０ｎｍであることが最も好ましい。形成される帯電防止層中の導電性無機微粒子の平均粒子径は、１〜２００ｎｍであり、５〜１５０ｎｍであることが好ましく、１０〜１００ｎｍであることがさらに好ましく、１０〜８０ｎｍであることが最も好ましい。導電性無機微粒子の平均粒子径は、粒子の質量を重みとした平均径であり、光散乱法や電子顕微鏡写真により測定できる。
【０１１５】
導電性無機微粒子を表面処理してもよい。表面処理は、無機化合物または有機化合物を用いて実施する。表面処理に用いる無機化合物の例には、アルミナおよびシリカが含まれる。シリカ処理が特に好ましい。表面処理に用いる有機化合物の例には、ポリオール、アルカノールアミン、ステアリン酸、シランカップリング剤およびチタネートカップリング剤が含まれる。シランカップリング剤が最も好ましい。具体的には、本発明の構成成分（Ｃ）無機微粒子で述べた{無機微粒子の表面処理方法}に記載の方法が好適に用いられる。また、特開２００８−３１３２７の段落番号[０１０１]〜[０１２２]に記載の方法も好ましく用いることができる。二種類以上の表面処理を組み合わせて実施してもよい。
導電性無機微粒子の形状は、米粒状、球形状、立方体状、紡錘形状あるいは不定形状であることが好ましい。
二種類以上の導電性無機微粒子を帯電防止層内で併用してもよい。
【０１１６】
帯電防止層中の導電性無機微粒子の割合は、全固形分中２０〜９０質量％であることが好ましく、２５〜８５質量％であることが更に好ましく、３０〜８０質量％であることが最も好ましい。
【０１１７】
導電性無機微粒子は、分散物の状態で帯電防止層の形成に使用する。導電性無機微粒子の分散媒体は、沸点が６０〜１７０℃の液体を用いることが好ましい。分散媒体の例には、水、アルコール（例、メタノール、エタノール、イソプロパノール、ブタノール、ベンジルアルコール）、ケトン（例、アセトン、メチルエチルケトン、メチルイソブチルケトン、シクロヘキサノン）、エステル（例、酢酸メチル、酢酸エチル、酢酸プロピル、酢酸ブチル、蟻酸メチル、蟻酸エチル、蟻酸プロピル、蟻酸ブチル）、脂肪族炭化水素（例、ヘキサン、シクロヘキサン）、ハロゲン化炭化水素（例、メチレンクロライド、クロロホルム、四塩化炭素）、芳香族炭化水素（例、ベンゼン、トルエン、キシレン）、アミド（例、ジメチルホルムアミド、ジメチルアセトアミド、ｎ−メチルピロリドン）、エーテル（例、ジエチルエーテル、ジオキサン、テトラハイドロフラン）、エーテルアルコール（例、１−メトキシ−２−プロパノール）が含まれる。トルエン、キシレン、メチルエチルケトン、メチルイソブチルケトン、シクロヘキサノンおよびブタノールが特に好ましい。導電性無機微粒子は、分散機を用いて媒体中に分散できる。分散機の例には、サンドグラインダーミル（例、ピン付きビーズミル）、高速インペラーミル、ペッブルミル、ローラーミル、アトライターおよびコロイドミルが含まれる。サンドグラインダーミルおよび高速インペラーミルが特に好ましい。また、予備分散処理を実施してもよい。予備分散処理に用いる分散機の例には、ボールミル、三本ロールミル、ニーダーおよびエクストルーダーが含まれる。
【０１１８】
導電性無機化合物粒子は有機溶媒中アルコキシシラン化合物と反応させることが好ましい。導電性無機化合物粒子とアルコキシシラン化合物とを予め反応させた反応液を用いることによって、保存安定性及び硬化性に優れるという効果が得られる。
【０１１９】
上記導電性無機酸化物粒子の粉体としての市販品としては、例えば、三菱マテリアル（株）製 商品名：Ｔ−１（ＩＴＯ）、三井金属（株）製 商品名：パストラン（ＩＴＯ、ＡＴＯ）、石原産業（株）製 商品名：ＳＮ−１００Ｐ（ＡＴＯ）、シーアイ化成（株）製 商品名：ナノテックＩＴＯ、日産化学工業（株）製 商品名：ＡＴＯ、ＦＴＯ等を挙げることができる。
【０１２０】
導電性無機酸化物粒子は、その表面に酸化ケイ素を担持してなるものが、アルコキシシラン化合物と特に効果的に反応することから好ましい。このような酸化ケイ素を担時する方法としては、例えば、特許公報第２８５８２７１号に開示されており、酸化錫及び酸化アンチモンの水和物の共沈物を生成させた後、ケイ素化合物を沈着させ、分別、焼成する工程により製造することができる。
【０１２１】
その表面に酸化ケイ素を担持してなる導電性無機酸化物粒子の市販品としては、例えば、石原産業（株）製 商品名：ＳＮ−１００Ｐ（ＡＴＯ）、及びＳＮＳ−１０Ｍ、ＦＳＳ−１０Ｍ等を挙げることができる。
【０１２２】
導電性無機酸化物粒子を有機溶媒に分散した市販品としては、例えば、石原産業（株）製 商品名：ＳＮＳ−１０Ｍ（ＭＥＫ分散のアンチモンドープ酸化錫）、ＦＳＳ−１０Ｍ（イソプロピルアルコール分散のアンチモンドープ酸化錫）、日産化学工業（株）製 商品名：セルナックスＣＸ−Ｚ４０１Ｍ（メタノール分散のアンチモン酸亜鉛）、セルナックスＣＸ−Ｚ２００ＩＰ（イソプロピルアルコール分散のアンチモン酸亜鉛）、触媒化成工業（株）製  商品名：ＥＬＣＯＭ  ＪＸ−１００１ＰＴＶ（プロピレングリコールモノメチルエーテル分散のリン含有酸化錫）等を挙げることができる。
【０１２３】
（有機溶媒）
帯電防止層形成用硬化性組成物に用いられる有機溶媒は、前述のように、導電性無機酸化物粒子を分散させる分散媒として用いられる。
有機溶媒の配合量は、導電性無機酸化物粒子１００質量部に対し、好ましくは、２０〜４，０００質量部、さらに好ましくは、１００〜１，０００質量部である。溶媒量が２０質量部未満であると、粘度が高いため均一の反応が困難であることがあり、４，０００質量部を超えると、塗布性が低下することがある。
このような有機溶媒としては、例えば、常圧での沸点が２００℃以下の溶媒を挙げることができる。具体的には、アルコール類、ケトン類、エーテル類、エステル類、炭化水素類、アミド類が用いられ、これらは、１種単独で又は２種以上を組合わせて用いることができる。中でも、アルコール類、ケトン類、エーテル類、エステル類が好ましい。
【０１２４】
ここで、アルコール類としては、例えば、メタノール、エタノール、イソプロピルアルコール、イソブタノール、ｎ―ブタノール、ｔｅｒｔ―ブタノール、エトキシエタノール、ブトキシエタノール、ジエチレングリコールモノエチルエーテル、ベンジルアルコール、フェネチルアルコール等を挙げることができる。ケトン類としては、例えば、アセトン、メチルエチルケトン、メチルイソブチルケトン、シクロヘキサノン等を挙げることができる。エーテル類としては、例えば、ジブチルエーテル、プロピレングリコールモノエチルエーテルアセテート等を挙げることができる。エステル類としては、例えば、酢酸エチル、酢酸ブチル、乳酸エチル等を挙げることができる。炭化水素類としては、例えば、トルエン、キシレン等を挙げることができる。アミド類としては、例えば、ホルムアミド、ジメチルアセトアミド、Ｎ―メチルピロリドン等を挙げることができる。
中でも、イソプロピルアルコール、エトキシエタノール、ブトキシエタノール、ジエチレングリコールモノエチルエーテル、プロピレングリコールモノエチルエーテル、メチルエチルケトン、メチルイソブチルケトン、シクロヘキサノン、プロピレングリコールモノエチルエーテルアセテート、酢酸ブチル、乳酸エチル等が好ましい。
【０１２５】
（帯電防止層のバインダー）
帯電防止層のバインダーとしては、高屈折率層に用いた硬化性樹脂、特に電離放射線硬化性の多官能モノマーや多官能オリゴマーが好ましく用いられるが、反応性硬化樹脂を反応させてなる、架橋しているポリマーをバインダーとして用いることもできる。架橋しているポリマーはアニオン性基を有するのが好ましい。
架橋しているアニオン性基を有するポリマーは、アニオン性基を有するポリマーの主鎖が架橋している構造を有する。アニオン性基は、導電性無機微粒子の分散状態を維持する機能を有する。架橋構造は、ポリマーに皮膜形成能を付与して、帯電防止層を強化する機能を有する。
【０１２６】
ポリマーの主鎖の例には、ポリオレフィン（飽和炭化水素）、ポリエーテル、ポリウレア、ポリウレタン、ポリエステル、ポリアミン、ポリアミドおよびメラミン樹脂が含まれる。ポリオレフィン主鎖、ポリエーテル主鎖およびポリウレア主鎖が好ましく、ポリオレフィン主鎖およびポリエーテル主鎖がさらに好ましく、ポリオレフィン主鎖が最も好ましい。
ポリオレフィン主鎖は、飽和炭化水素からなる。ポリオレフィン主鎖は、例えば、不飽和重合性基の付加重合反応により得られる。ポリエーテル主鎖は、エーテル結合（−Ｏ−）によって繰り返し単位が結合している。ポリエーテル主鎖は、例えば、エポキシ基の開環重合反応により得られる。ポリウレア主鎖は、ウレア結合（−ＮＨ−ＣＯ−ＮＨ−）によって、繰り返し単位が結合している。ポリウレア主鎖は、例えば、イソシアネート基とアミノ基との縮重合反応により得られる。ポリウレタン主鎖は、ウレタン結合（−ＮＨ−ＣＯ−Ｏ−）によって、繰り返し単位が結合している。ポリウレタン主鎖は、例えば、イソシアネート基と、水酸基（Ｎ−メチロール基を含む）との縮重合反応により得られる。ポリエステル主鎖は、エステル結合（−ＣＯ−Ｏ−）によって、繰り返し単位が結合している。ポリエステル主鎖は、例えば、カルボキシ基（酸ハライド基を含む）と水酸基（Ｎ−メチロール基を含む）との縮重合反応により得られる。ポリアミン主鎖は、イミノ結合（−ＮＨ−）によって、繰り返し単位が結合している。ポリアミン主鎖は、例えば、エチレンイミン基の開環重合反応により得られる。ポリアミド主鎖は、アミド結合（−ＮＨ−ＣＯ−）によって、繰り返し単位が結合している。ポリアミド主鎖は、例えば、イソシアネート基とカルボキシ基（酸ハライド基を含む）との反応により得られる。メラミン樹脂主鎖は、例えば、トリアジン基（例、メラミン）とアルデヒド（例、ホルムアルデヒド）との縮重合反応により得られる。なお、メラミン樹脂は、主鎖そのものが架橋構造を有する。
【０１２７】
アニオン性基は、ポリマーの主鎖に直接結合させるか、あるいは連結基を介して主鎖に結合させる。アニオン性基は、連結基を介して側鎖として、主鎖に結合させることが好ましい。
アニオン性基の例としては、カルボン酸基（カルボキシル）、スルホン酸基（スルホ）およびリン酸基（ホスホノ）などが挙げられ、スルホン酸基およびリン酸基が好ましい。
アニオン性基は、塩の状態であってもよい。アニオン性基と塩を形成するカチオンは、アルカリ金属イオンであることが好ましい。また、アニオン性基のプロトンは、解離していてもよい。
アニオン性基とポリマーの主鎖とを結合する連結基は、−ＣＯ−、−Ｏ−、アルキレン基、アリーレン基、およびこれらの組合せから選ばれる二価の基であることが好ましい。
【０１２８】
架橋構造は、二以上の主鎖を化学的に結合（好ましくは共有結合）する。架橋構造は、三以上の主鎖を共有結合することが好ましい。架橋構造は、−ＣＯ−、−Ｏ−、−Ｓ−、窒素原子、リン原子、脂肪族残基、芳香族残基およびこれらの組合せから選ばれる二価以上の基からなることが好ましい。
【０１２９】
架橋しているアニオン性基を有するポリマーは、アニオン性基を有する繰り返し単位と、架橋構造を有する繰り返し単位とを有するコポリマーであることが好ましい。コポリマー中のアニオン性基を有する繰り返し単位の割合は、２〜９６質量％であることが好ましく、４〜９４質量％であることがさらに好ましく、６〜９２質量％であることが最も好ましい。繰り返し単位は、二以上のアニオン性基を有していてもよい。コポリマー中の架橋構造を有する繰り返し単位の割合は、４〜９８質量％であることが好ましく、６〜９６質量％であることがさらに好ましく、８〜９４質量％であることが最も好ましい。
【０１３０】
架橋しているアニオン性基を有するポリマーの繰り返し単位は、アニオン性基と架橋構造の双方を有していてもよい。また、その他の繰り返し単位（アニオン性基も架橋構造もない繰り返し単位）が含まれていてもよい。
その他の繰り返し単位としては、アミノ基または四級アンモニウム基を有する繰り返し単位およびベンゼン環を有する繰り返し単位が好ましい。アミノ基または四級アンモニウム基は、アニオン性基と同様に、無機微粒子の分散状態を維持する機能を有する。なお、アミノ基、四級アンモニウム基およびベンゼン環は、アニオン性基を有する繰り返し単位あるいは架橋構造を有する繰り返し単位に含まれていても、同様の効果が得られる。
アミノ基または四級アンモニウム基を有する繰り返し単位では、アミノ基または四級アンモニウム基は、ポリマーの主鎖に直接結合させるか、あるいは連結基を介して主鎖に結合させる。アミノ基または四級アンモニウム基は、連結基を介して側鎖として、主鎖に結合させることが好ましい。アミノ基または四級アンモニウム基は、二級アミノ基、三級アミノ基または四級アンモニウム基であることが好ましく、三級アミノ基または四級アンモニウム基であることがさらに好ましい。二級アミノ基、三級アミノ基または四級アンモニウム基の窒素原子に結合する基は、アルキル基であることが好ましく、炭素原子数が１〜１２のアルキル基であることが好ましく、炭素原子数が１〜６のアルキル基であることがさらに好ましい。四級アンモニウム基の対イオンは、ハライドイオンであることが好ましい。アミノ基または四級アンモニウム基とポリマーの主鎖とを結合する連結基は、−ＣＯ−、−ＮＨ−、−Ｏ−、アルキレン基、アリーレン基、およびこれらの組合せから選ばれる二価の基であることが好ましい。架橋しているアニオン性基を有するポリマーが、アミノ基または四級アンモニウム基を有する繰り返し単位を含む場合、その割合は、０．０６〜３２質量％であることが好ましく、０．０８〜３０質量％であることがさらに好ましく、０．１〜２８質量％であることが最も好ましい。
【０１３１】
上記バインダーを、例えば特開２００３−３９５８６号公報に記載の以下の反応性有機珪素化合物と併用することもできる。反応性有機珪素化合物は、上記バインダーとしての電離放射線硬化型樹脂に対して１０〜７０質量％の範囲で使用される。反応性有機珪素化合物としては、オルガノシラン化合物が好ましく、これだけを樹脂成分として帯電防止層を形成することも可能である。
【０１３２】
〔溶媒〕
上記帯電防止層以外の全ての層を形成する塗布組成物を溶解する溶媒としては、特に限定されないが、アルコール系溶剤、ケトン系溶剤が好ましく用いられる。具体的には、アセトン、メチルエチルケトン、２−ペンタノン、３−ペンタノン、２−ヘキサン、２−ヘプタノン、４−ヘプタノン、メチルイソプロピルケトン、エチルイソプロピルケトン、ジイソプロピルケトン、メチルイソブチルケトン、メチル−ｔ−ブチルケトン、ジアセチル、アセチルアセトン、アセトニルアセトン、ジアセトンアルコール、メシチルオキサイド、クロロアセトン、シクロペンタノン、シクロヘキサノン、アセトフェノン等をあげることができる。この中でも、メチルエチルケトン、メチルイソブチルケトンが好ましい。これらの溶媒は単独で用いても、任意の混合比で混合して用いてもよい。
【０１３３】
また、補助溶媒として、適宜、プロピレングリコールモノメチルエーテルアセテート等のエステル系溶剤、またはフッ素系溶剤（フッ素系アルコールなど）を用いることができる。これらの溶媒は単独で用いても、任意の混合比で混合して用いてもよい。
【０１３４】
本発明において、低屈折率層等を設けた反射防止性防眩フィルムの好ましい平均反射率は、３．５％以下が好ましく、３．０％以下がより好ましく、更に好ましくは２．０％以下であり、最も好ましくは２．０％以下０．３％以上である。平均反射率を下げることで防眩フィルムの表面での光散乱を小さくしても十分な防眩性が得られるため、黒締まりに優れた防眩性反射防止フィルムが得られる。
【０１３５】
本発明において、低屈折率層等を設けた光学フィルムの積分反射率は、３．０％以下が好ましく、更に好ましくは２．０％以下であり、最も好ましくは１．５％以下０．３％以上である。積分反射率を下げることで光学フィルムの表面での光散乱を小さくしても十分な防眩性が得られるため、黒締まりに優れた光学フィルムが得られる。
平均反射率の測定はフィルムの裏面をサンドペーパーで粗面化した後に黒色インクで処理し、裏面反射をなくした状態で、表面側を、積分球付き分光光度計を用いて、３８０〜７８０ｎｍの波長領域において、分光反射率を測定した。４５０〜６５０ｎｍの反射率の算術平均値を用いた。
【０１３６】
＜透明支持体＞
本発明の光学フィルムの透明支持体としては、プラスチックフィルムを用いることが好ましい。プラスチックフィルムを形成するポリマーとしては、セルロースアシレート（例、トリアセチルセルロース、ジアセチルセルロース、代表的には富士フイルム社製ＴＡＣ−ＴＤ８０Ｕ，ＴＤ８０ＵＦなど）、ポリアミド、ポリカーボネート、ポリエステル（例、ポリエチレンテレフタレート、ポリエチレンナフタレート）、ポリスチレン、ポリオレフィン、ノルボルネン系樹脂（アートン：商品名、ＪＳＲ社製）、非晶質ポリオレフィン（ゼオネックス：商品名、日本ゼオン社製）、（メタ）アクリル系樹脂（アクリペットＶＲＬ２０Ａ：商品名、三菱レイヨン社製、特開２００４−７０２９６号公報や特開２００６−１７１４６４号公報記載の環構造含有アクリル系樹脂）などが挙げられる。このうちトリアセチルセルロース、ポリエチレンテレフタレート、ポリエチレンナフタレート、が好ましく、特にトリアセチルセルロースが好ましい。
【０１３７】
本発明の光学フィルムを例えば液晶表示装置に用いる場合、片面に粘着層を設ける等してディスプレイの最表面に配置する。また、本発明の光学フィルムと偏光板を組み合わせてもよい。該透明支持体がトリアセチルセルロースの場合は偏光板の偏光層を保護する保護フィルムとしてトリアセチルセルロースが用いられるため、本発明の光学フィルムをそのまま保護フィルムに用いることがコストの上では好ましい。
【０１３８】
本発明の光学フィルムは、片面に粘着層を設ける等してディスプレイの最表面に配置したり、そのまま偏光板用保護フィルムとして使用される場合には、十分に接着させるためには透明支持体上に最外層を形成した後、鹸化処理を実施することが好ましい。鹸化処理は、公知の手法、例えば、アルカリ液の中に該フィルムを適切な時間浸漬して実施される。アルカリ液に浸漬した後は、該フィルムの中にアルカリ成分が残留しないように、水で十分に水洗したり、希薄な酸に浸漬してアルカリ成分を中和することが好ましい。
鹸化処理することにより、最外層を有する側とは反対側の透明支持体の表面が親水化される。
【０１３９】
＜塗布方式＞
本発明の光学フィルムは以下の方法で形成することができるが、この方法に制限されない。まず、各層を形成するための成分を含有した塗布液が調製される。次に、塗布液をディップコート法、エアーナイフコート法、カーテンコート法、ローラーコート法、ワイヤーバーコート法、グラビアコート法やダイコート法により透明支持体上に塗布し、加熱・乾燥するが、マイクログラビアコート法、ワイヤーバーコート法、ダイコート法（米国特許２６８１２９４号明細書、特開２００６−１２２８８９号明細書参照）がより好ましく、ダイコート法が特に好ましい。
【０１４０】
その後、紫外線など電離放射線などの光照射あるいは加熱、好ましくは加熱下で電離放射線を照射により、機能層を形成するモノマーを重合して硬化する。
なお機能層とは、防眩層以外に必要に応じて設けられる層であり、例えば前述の帯電防止層、中屈折率層、高屈折率層などである。必要であれば、機能層を複数層とすることができる。
【０１４１】
次に好適な形態では、同様にして低屈折率層を形成するための塗布液を機能層上に塗布し、光照射あるいは加熱し（紫外線など電離放射線を照射、好ましくは加熱下で電離放射線を照射することにより硬化させ、）低屈折率層が形成される。このようにして本発明の光学フィルムが得られる。
【０１４２】
＜偏光板＞
偏光板は、偏光膜の表側および裏側の両面を保護する２枚の保護フィルムで主に構成される。本発明の光学フィルムは、偏光膜を両面から挟む２枚の保護フィルムのうち少なくとも１枚に用いることが好ましい。本発明の光学フィルムが保護フィルムを兼ねることで、偏光板の製造コストを低減できる。また、本発明の光学フィルムを最表層に使用することにより、外光の映り込み等が防止され、耐傷性、防汚性等も優れた偏光板とすることができる。
【０１４３】
親水化された表面は、ポリビニルアルコールを主成分とする偏光膜との接着性を改良するのに特に有効である。また、親水化された表面は、空気中の塵埃が付着しにくくなるため、偏光膜と接着させる際に偏光膜と光学フィルムの間に塵埃が入りにくく、塵埃による点欠陥を防止するのに有効である。
鹸化処理は、最外層を有する側とは反対側の透明支持体の表面の水に対する接触角が４０゜以下になるように実施することが好ましい。更に好ましくは３０゜以下、特に好ましくは２０゜以下である。
【０１４４】
＜画像表示装置＞
本発明の光学フィルムは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）、表面電界ディスプレイ（ＳＥＤ）のような画像表示装置に適用することができる。特に好ましくは液晶表示装置（ＬＣＤ）に用いられる。本発明の光学フィルムは透明支持体を有しているので、透明支持体側を画像表示装置の画像表示面に接着して用いられる。
【０１４５】
本発明の光学フィルムは、偏光膜の表面保護フィルムの片側として用いた場合、ツイステットネマチック（ＴＮ）、スーパーツイステットネマチック（ＳＴＮ）、バーティカルアライメント（ＶＡ）、インプレインスイッチング（ＩＰＳ）、オプティカリーコンペンセイテットベンドセル（ＯＣＢ）等のモードの透過型、反射型、または半透過型の液晶表示装置に好ましく用いることができる。
【実施例】
【０１４６】
本発明を詳細に説明するために、以下に実施例を挙げて説明するが、本発明はこれらに限定されるものではない。なお、特別の断りの無い限り、「部」及び「％」は質量基準である。
【０１４７】
［実施例１］
防眩層用塗布液Ａ−１の組成
ＰＥＴ−３０                                    ２７．４ｇ
イルガキュア１２７                                １．２ｇ
７μｍ架橋アクリル・スチレン粒子（３０％）      ３６．０ｇ
ＳＰ−１３                                        ０．１ｇ
ＣＡＢ                                            ０．５ｇ
メチルイソブチルケトン（ＭＩＢＫ）              １６．８ｇ
メチルエチルケトン（ＭＥＫ）                    １８．０ｇ
【０１４８】
防眩層用塗布液Ａ−２の組成
ＰＥＴ−３０                                    ２７．４ｇ
イルガキュア１２７                                １．２ｇ
８μｍ架橋アクリル・スチレン粒子（３０％）      ３６．０ｇ
ＳＰ−１３                                        ０．１ｇ
ＣＡＢ                                            ０．５ｇ
ＭＩＢＫ                                        １６．８ｇ
ＭＥＫ                                          １８．０ｇ  
【０１４９】
防眩層用塗布液Ａ−３の組成
ＰＥＴ−３０                                    ２７．４ｇ
イルガキュア１２７                                １．２ｇ
８μｍ架橋アクリル粒子  （３０％）                ９．０ｇ
８μｍ架橋アクリル・スチレン粒子（３０％）      ２７．０ｇ
ＳＰ−１３                                        ０．１ｇ
ＣＡＢ                                            ０．５ｇ
ＭＩＢＫ                                        １６．８ｇ
ＭＥＫ                                          １８．０ｇ  
【０１５０】
防眩層用塗布液Ａ−４の組成
ＰＥＴ−３０                                    ２７．４ｇ
イルガキュア１２７                                １．２ｇ
８μｍ架橋アクリル粒子  （３０％）                ９．０ｇ
１２μｍ架橋アクリル・スチレン粒子（３０％）    ２７．０ｇ
ＳＰ−１３                                        ０．１ｇ
ＣＡＢ                                            ０．５ｇ
ＭＩＢＫ                                        １６．８ｇ
ＭＥＫ                                          １８．０ｇ  
【０１５１】
防眩層用塗布液Ａ−５の組成
ＰＥＴ−３０                                    ２７．４ｇ
イルガキュア１２７                                １．２ｇ
８μｍ架橋アクリル粒子  （３０％）              ３６．０ｇ
ＳＰ−１３                                        ０．１ｇ
ＣＡＢ                                            ０．５ｇ
ＭＩＢＫ                                        １６．８ｇ
ＭＥＫ                                          １８．０ｇ  
【０１５２】
防眩層用塗布液Ａ−６の組成
ＰＥＴ−３０                                    ３３．４ｇ
イルガキュア１２７                                １．２ｇ
３．５μｍ架橋スチレン粒子（３０％）            １６．０ｇ
ＳＰ−１３                                        ０．１ｇ
ＣＡＢ                                            ０．５ｇ
ＭＩＢＫ                                        ３０．８ｇ
ＭＥＫ                                          １８．０ｇ  
【０１５３】
防眩層用塗布液Ａ−７の組成
ＰＥＴ−３０                                    ２７．４ｇ
イルガキュア１２７                                １．２ｇ
６μｍ架橋アクリル粒子  （３０％）                ９．０ｇ
６μｍ架橋アクリル・スチレン粒子  （３０％）    ２７．０ｇ
ＳＰ−１３                                        ０．１ｇ
ＣＡＢ                                            ０．５ｇ
ＭＩＢＫ                                        １６．８ｇ
ＭＥＫ                                          １８．０ｇ  
【０１５４】
防眩層用塗布液Ａ−８の組成
ＰＥＴ−３０                                    ３０．２ｇ
イルガキュア１２７                                １．２ｇ
８μｍ架橋アクリル粒子（３０％）                  ６．７ｇ
８μｍ架橋アクリル・スチレン粒子（３０％）      ２０．０ｇ
ＳＰ−１３                                        ０．１ｇ
ＣＡＢ                                            ０．５ｇ
ＭＩＢＫ                                        ２３．３ｇ
ＭＥＫ                                          １８．０ｇ  
【０１５５】
防眩層用塗布液Ａ−９の組成
ＰＥＴ−３０                                    ３０．２ｇ
イルガキュア１２７                                １．２ｇ
８μｍ架橋アクリル粒子（３０％）                  ６．７ｇ
１２μｍ架橋アクリル・スチレン粒子（３０％）    ２０．０ｇ
ＳＰ−１３                                        ０．１ｇ
ＣＡＢ                                            ０．５ｇ
ＭＩＢＫ                                        ２３．３ｇ
ＭＥＫ                                          １８．０ｇ  
【０１５６】
防眩層用塗布液Ａ−１０の組成
ＰＥＴ−３０                                    ３１．０ｇ
イルガキュア１２７                                １．２ｇ
５μｍ架橋アクリル・スチレン粒子（３０％）      １２．０ｇ
３．５μｍ架橋アクリル・スチレン粒子（３０％）  １２．０ｇ
ＳＰ−１３                                        ０．１ｇ
ＣＡＢ                                            ０．５ｇ
ＭＩＢＫ                                        ２５．２ｇ
ＭＥＫ                                          １８．０ｇ  
【０１５７】
防眩層用塗布液Ａ−１１の組成
ＰＥＴ−３０                                    ２５．６ｇ
イルガキュア１２７                                １．２ｇ
７μｍ架橋アクリル・スチレン粒子（３０％）      ３０．０ｇ
凝集性シリカ（３０％）                          １２．０ｇ
ＳＰ−１３                                        ０．１ｇ
ＣＡＢ                                            ０．５ｇ
ＭＩＢＫ                                        １２．６ｇ
ＭＥＫ                                          １８．０ｇ
【０１５８】
防眩層用塗布液Ａ−１２の組成
ＰＥＴ−３０                                      ２７．４ｇ
イルガキュア１２７                                  １．２ｇ
８μｍ架橋アクリル粒子・スチレン（２）  （３０％）  ９．０ｇ
１２μｍ架橋アクリル・スチレン粒子（２）（３０％）２７．０ｇ
ＳＰ−１３                                          ０．１ｇ
ＣＡＢ                                              ０．５ｇ
ＭＩＢＫ                                          １６．８ｇ
ＭＥＫ                                            １８．０ｇ  
【０１５９】
防眩層用塗布液Ａ−１３の組成
ＰＥＴ−３０                                      ２７．４ｇ
イルガキュア１２７                                  １．２ｇ
８μｍ架橋アクリル粒子・スチレン（２）  （３０％）  ５．４ｇ
１２μｍ架橋アクリル・スチレン粒子（２）（３０％）３０．６ｇ
ＳＰ−１３                                          ０．１ｇ
ＣＡＢ                                              ０．５ｇ
ＭＩＢＫ                                          １６．８ｇ
ＭＥＫ                                            １８．０ｇ  
【０１６０】
防眩層用塗布液Ａ−１４の組成
ＰＥＴ−３０                                      ２７．４ｇ
イルガキュア１２７                                  １．２ｇ
８μｍ架橋アクリル粒子・スチレン（２）  （３０％）１２．６ｇ
１２μｍ架橋アクリル・スチレン粒子（２）（３０％）２３．４ｇ
ＳＰ−１３                                          ０．１ｇ
ＣＡＢ                                              ０．５ｇ
ＭＩＢＫ                                          １６．８ｇ
ＭＥＫ                                            １８．０ｇ  
【０１６１】
防眩層用塗布液Ａ−１５の組成
ＰＥＴ−３０                                    ２７．４ｇ
イルガキュア１２７                                １．２ｇ
７μｍ架橋アクリル・スチレン粒子（３０％）      ３６．０ｇ
ＳＰ−１３                                        ０．１ｇ
ＣＡＢ                                            ０．５ｇ
メチルイソブチルケトン（ＭＩＢＫ）              １６．８ｇ
メチルエチルケトン（ＭＥＫ）                    １８．０ｇ
【０１６２】
防眩層用塗布液Ａ−１６の組成
ＰＥＴ−３０                                    ２６．５ｇ
アクリル系ポリマー（１）                          １．４ｇ
イルガキュア１２７                                １．２ｇ
７μｍ架橋アクリル・スチレン粒子（３０％）      ３６．０ｇ
ＳＰ−１３                                        ０．１ｇ
メチルイソブチルケトン（ＭＩＢＫ）              １６．８ｇ
メチルエチルケトン（ＭＥＫ）                    １８．０ｇ
【０１６３】
防眩層用塗布液Ａ−１７の組成
ＤＰＨＡ                                        ２６．５ｇ
アクリル系ポリマー（１）                          １．４ｇ
イルガキュア１２７                                １．２ｇ
７μｍ架橋アクリル・スチレン粒子（３０％）      ３６．０ｇ
ＳＰ−１３                                        ０．１ｇ
メチルイソブチルケトン（ＭＩＢＫ）              １６．８ｇ
メチルエチルケトン（ＭＥＫ）                    １８．０ｇ
【０１６４】
防眩層用塗布液Ａ−１８の組成
ＰＥＴ−３０                                    １０．０ｇ
ＤＰＣＡ―６０                                  １６．５ｇ
アクリル系ポリマー（１）                          １．４ｇ
イルガキュア１２７                                １．２ｇ
８μｍ架橋アクリル・スチレン粒子（３０％）      ３６．０ｇ
ＳＰ−１３                                        ０．１ｇ
ＭＩＢＫ                                        １６．８ｇ
ＭＥＫ                                          １８．０ｇ
【０１６５】
防眩層用塗布液Ａ−１９の組成
ＰＥＴ−３０                                    １０．０ｇ
ＤＰＣＡ―６０                                  １６．５ｇ
アクリル系ポリマー（１）                          １．４ｇ
イルガキュア１２７                                １．２ｇ
８μｍ架橋アクリル粒子（３０％）                  ９．０ｇ
８μｍ架橋アクリル・スチレン粒子（３０％）      ２７．０ｇ
ＳＰ−１３                                        ０．１ｇ
ＭＩＢＫ                                        １６．８ｇ
ＭＥＫ                                          １８．０ｇ
【０１６６】
防眩層用塗布液Ａ−２０の組成
ＰＥＴ−３０                                    １７．０ｇ
ＵＸ−５００３Ｄ                                  ９．５ｇ
アクリル系ポリマー（２）                          １．４ｇ
イルガキュア１２７                                １．２ｇ
８μｍ架橋アクリル粒子（３０％）                  ９．０ｇ
８μｍ架橋アクリル・スチレン粒子（３０％）      ２７．０ｇ
ＳＰ−１３                                        ０．１ｇ
ＭＩＢＫ                                        １６．８ｇ
ＭＥＫ                                          １８．０ｇ
【０１６７】
防眩層用塗布液Ａ−２１の組成
ＰＥＴ−３０                                    ２７．４ｇ
イルガキュア１２７                                １．２ｇ
８μｍ架橋スチレン粒子（３０％）                ３６．０ｇ
ＳＰ−１３                                      ０．１ｇ
ＣＡＢ                                          ０．５ｇ
ＭＩＢＫ                                      １６．８ｇ
ＭＥＫ                                        １８．０ｇ  
【０１６８】
上記防眩層用塗布液各々について孔径３０μｍのポリプロピレン製フィルターでろ過して塗布液を調製した。
上記塗布液において硬化後のマトリックスの屈折率はいずれも１．５２５であった。
【０１６９】
ここで、該透光性粒子を除く防眩層の膜（マトリックス）の屈折率は、アッベ屈折計で直接測定した。また、透光性粒子の屈折率は、ヨウ化メチレン、１，２−ジブロモプロパン、ｎ−ヘキサンから選ばれる任意の屈折率の異なる２種類の溶媒の混合比を変化させて屈折率を変化させた溶媒中に透光性粒子を等量分散して濁度を測定し、濁度が極小になった時の溶媒の屈折率をアッベ屈折計で測定することで測定した。
【０１７０】
粒子の屈折率は下記の通りであった。
６μｍ架橋アクリル粒子                            １．５００
８μｍ架橋アクリル粒子                            １．５００
３．５μｍ架橋アクリル・スチレン粒子              １．５３０
５μｍ架橋アクリル・スチレン粒子                  １．５３０
６μｍ架橋アクリル・スチレン粒子                  １．５５５
７μｍ架橋アクリル・スチレン粒子                  １．５５５
８μｍ架橋アクリル・スチレン粒子                  １．５５５
１２μｍ架橋アクリル・スチレン粒子                １．５１５
３．５μｍ架橋スチレン粒子                        １．６００  
８μｍ架橋アクリル・スチレン粒子（２）            １．５１５
１２μｍ架橋アクリル・スチレン粒子（２）          １．５４５
８μｍ架橋スチレン粒子                            １．６００  
【０１７１】
オーバーコート層用塗布液Ｂ−１の組成
ＰＥＴ−３０                                    ４３．０ｇ
イルガキュア１２７                                １．４ｇ
ＳＰ−１３                                        ０．１ｇ
ＣＡＢ                                            ０．５ｇ
ＭＩＢＫ                                        ３１．５ｇ
ＭＥＫ                                          １３．５ｇ  
【０１７２】
低屈折率層用塗布液Ｌ−１の組成
エチレン性不飽和基含有含フッ素ポリマー（Ａ−１）    ３．９ｇ
シリカ分散液Ａ（２２％）                          ２５．０ｇ
イルガキュア１２７                                  ０．２ｇ
ＤＰＨＡ                                            ０．４ｇ
ＭＥＫ                                          １００．０ｇ
ＭＩＢＫ                                          ４５．５ｇ
【０１７３】
上記低屈折率層用塗布液は孔径１μｍのポリプロピレン製フィルターでろ過して塗布液を調製した。
上記塗布液を塗布硬化してなる低屈折率層の硬化後の屈折率は１．３６０であった。
【０１７４】
それぞれ使用した化合物を以下に示す。
ＰＥＴ−３０：ペンタエリスリトールトリアクリレート、ペンタエリスリトールテトラアクリレートの混合物［日本化薬（株）製］；
ＤＰＨＡ：ジペンタエリスリトールペンタアクリレートとジペンタエリスリトールヘキサアクリレートの混合物［日本化薬（株）製］；
ＤＰＣＡ−６０：多官能アクリレート系樹脂［日本化薬（株）製］；
ＵＸ−５００３Ｄ：ウレタンアクリレート系樹脂［日本化薬（株）製］；
３．５μｍ架橋スチレン粒子（３０％）：平均粒径３．５μｍ［綜研化学（株）製］をポリトロン分散機にて１００００ｒｐｍで２０分間分散したＭＩＢＫ分散液
６μｍ架橋アクリル粒子（３０％）：平均粒径６．０μｍ［綜研化学（株）製］をポリトロン分散機にて１００００ｒｐｍで２０分間分散したＭＩＢＫ分散液
（他の粒子サイズの架橋アクリル粒子も同様に調製した。）；
３．５μｍ架橋アクリル・スチレン粒子（３０％）：平均粒径３．５μｍ［積水化成品工業（株）製］をポリトロン分散機にて１００００ｒｐｍで２０分間分散したＭＩＢＫ分散液）
（他の粒子サイズの架橋アクリル・スチレン粒子も同様に調製した。）；
凝集性シリカ（３０％）：二次凝集径８．９μｍ［Ｎｉｐｓｉｌ  ＳＳ−３０Ｐ（東ソー・シリカ社製）］をポリトロン分散機にて１００００ｒｐｍで２０分間分散したＭＩＢＫ分散液
イルガキュア１２７：重合開始剤[チバ・スペシャルティ・ケミカルズ（株）製]；
ＣＡＢ：セルロースアセテートブチレート；重量平均分子量７０，０００
アクリル系ポリマー（１）；ポリメチルメタクリレート：重量平均分子量９３，０００[シグマ−アルドリッチ社製]  
アクリル系ポリマー（２）；ポリ（メチルメタクリレート−ｃｏ−ブチルメタクリレート：重量平均分子量７５，０００[シグマ−アルドリッチ社製]  
エチレン性不飽和基含有含フッ素ポリマー（Ａ−１）：特開２００５−８９５３６号公報製造例３に記載のフッ素ポリマー（Ａ−１）；
【０１７５】
ＳＰ−１３：フッ素系の界面活性剤（ＭＥＫの１０質量％溶液として溶解した後に使用した。）
【０１７６】
【化１】
2009265651.tif 000002
【０１７７】
（シリカ分散液Ａ）
中空シリカ微粒子ゾル（イソプロピルアルコールシリカゾル、平均粒子径６０ｎｍ、シェル厚み１０ｎｍ、シリカ濃度２０質量％、シリカ粒子の屈折率１．３１、特開２００２−７９６１６の調製例４に準じサイズを変更して作成）５００ｇに、アクリロイルオキシプロピルトリメトキシシラン（信越化学工業（株）製）１０ｇ、およびジイソプロポキシアルミニウムエチルアセテート１．０ｇ加え混合した後に、イオン交換水を３ｇを加えた。６０℃で８時間反応させた後に室温まで冷却し、アセチルアセトン１．０ｇを添加した。この分散液５００ｇにほぼシリカの含量一定となるようにシクロヘキサノンを添加しながら、減圧蒸留による溶媒置換を行った。分散液に異物の発生はなく、固形分濃度をシクロヘキサノンで調整し２２質量％にしたときの粘度は２５℃で５ｍＰａ・ｓであった。得られた分散液Ａのイソプロピルアルコールの残存量をガスクロマトグラフィーで分析したところ、１．０％であった。
【０１７８】
光学フィルム試料１０１〜１２４の作製
【０１７９】
表１に示す塗布液を用いて光学フィルム試料１０１〜１２４の作製を作製した。
【０１８０】
【表１】
2009265651.tif 000003
【０１８１】
（１）防眩層の塗設
８０μｍの厚さのトリアセチルセルロースフィルム（ＴＡＣ−ＴＤ８０Ｕ、富士フイルム（株）製）をロール形態で巻き出して、表１に示す防眩層用塗布液を使用し特開２００６−１２２８８９号公報実施例１記載のスロットダイを用いたダイコート法で、搬送速度３０ｍ／分の条件で塗布し、６０℃で１５０秒乾燥の後、さらに窒素パージ下酸素濃度約０．１％で１６０Ｗ／ｃｍの空冷メタルハライドランプ（アイグラフィックス（株）製）を用いて、照度４００ｍＷ／ｃｍ2、照射量１００ｍＪ／ｃｍ2の紫外線を照射して塗布層を硬化させ巻き取った。各防眩層の膜厚は表１の値になるように塗布量を調整した。
【０１８２】
（１）オーバーコート層の塗設
上記防眩層を塗設したトリアセチルセルロースフィルムを再び巻き出して、上記オーバーコート層用塗布液を前記のスロットダイを用いたダイコート法で、搬送速度３０ｍ／分の条件で塗布し、６０℃で１５０秒乾燥の後、さらに窒素パージ下酸素濃度約０．１％で１６０Ｗ／ｃｍの空冷メタルハライドランプ（アイグラフィックス（株）製）を用いて、照度４００ｍＷ／ｃｍ2、照射量１００ｍＪ／ｃｍ2の紫外線を照射して塗布層を硬化させ巻き取った。各オーバーコート層の膜厚は表１の値になるように塗布量を調整した。
【０１８３】
（２）低屈折率層の塗設
上記防眩層を塗設したトリアセチルセルロースフィルムを再び巻き出して、上記低屈折率層用塗布液を前記のスロットダイを用いたダイコート法で、搬送速度３０ｍ／分の条件で塗布し、９０℃で７５秒乾燥の後、窒素パージ下酸素濃度０．０１〜０．１％で２４０Ｗ／ｃｍの空冷メタルハライドランプ（アイグラフィックス（株）製）を用いて、照度４００ｍＷ／ｃｍ2、照射量２４０ｍＪ／ｃｍ2の紫外線を照射し、厚さ１００ｎｍの低屈折率層を形成し、巻き取り、防眩性反射防止フィルムを作成した。
【０１８４】
（光学フィルムの鹸化処理）
塗設後、前記試料について、以下の処理を行った。１．５ｍｏｌ／Ｌの水酸化ナトリウム水溶液を調製し、５５℃に保温した。０．０１ｍｏｌ／Ｌの希硫酸水溶液を調製し、３５℃に保温した。 作製した光学フィルムを上記の水酸化ナトリウム水溶液に２分間浸漬した後、水に浸漬し水酸化ナトリウム水溶液を十分に洗い流した。次いで、上記の希硫酸水溶液に１分間浸漬した後、水に浸漬し希硫酸水溶液を十分に洗い流した。最後に試料を１２０℃で十分に乾燥させた。
このようにして、鹸化処理済み光学フィルム（試料１０１〜１２４）を作製した。
【０１８５】
（偏光板の作製）
ポリビニルアルコールにヨウ素を吸着させ、延伸して作製した偏光膜の片面に、１．５ｍｏｌ／Ｌ、５５℃のＮａＯＨ水溶液中に２分間浸漬したあと中和、水洗した、８０μｍの厚さのトリアセチルセルロースフィルム（ＴＡＣ−ＴＤ８０Ｕ、富士フイルム（株）製）を、もう一方の面に、実施例１における本発明試料１０１〜１０７、１１３〜１２３（鹸化処理済み）と比較例試料１０８〜１１２、１２４（鹸化処理済み）の各々のフィルムを接着、保護して偏光板Ｐ−１０１〜１２４を作製した。
【０１８６】
（光学フィルムおよび偏光板の評価）
得られたこれらの光学フィルム試料について、以下の項目の評価を行った。結果を表２に示した。
【０１８７】
（１）表面形状
表面粗さ（Ｒａ）：
ＪＩＳ−Ｂ０６０１（１９８２）に準じて、小坂研究所（株）製、サーフコーダー  ＭＯＤＥＬ  ＳＥ−３Ｆを用いて中心線平均粗さ（Ｒａ）（μｍ）の測定を行った。
測定条件は、評価長さ２．５ｍｍ、カットオフ０．２５ｍｍ、速度０．５ｍｍ／ｓ、探針径２μｍ、加重３０μＮで行った。
【０１８８】
平均山谷距離Ｓｍ：
粗さ曲線が中心線と交差する交点から求めた山谷一周期の間隔の平均値Ｓｍ（μｍ）を測定した。測定装置は小坂研究所（株）製、サーフコーダー  ＭＯＤＥＬ  ＳＥ−３Ｆを用い、Ｒａ測定条件と同様に行った。なお、表中での表記“−”は、測定不能を表す。
【０１８９】
（２）へイズ
［１］ＪＩＳ−Ｋ７１３６に準じて、得られた光学フィルムの全ヘイズ値（Ｈ）を測定する。
［２］光学フィルムの表面および裏面にシリコーンオイルを数滴添加し、厚さ１ｍｍのガラス板（ミクロスライドガラス品番Ｓ９１１１、ＭＡＴＳＵＮＡＭＩ製）を２枚用いて裏表より挟んで、完全に２枚のガラス板と得られた光学フィルムを密着し、表面ヘイズを除去した状態でヘイズを測定し、別途測定したガラス板２枚の間にシリコーンオイルのみを挟みこんで測定したヘイズを引いた値をフィルムの内部ヘイズ（Ｈｉ）として算出した。
［３］上記［１］で測定した全ヘイズ（Ｈ）から上記［２］で算出した内部ヘイズ（Ｈｉ）を引いた値をフィルムの表面ヘイズ（Ｈｓ）として算出した。
【０１９０】
（３）平均反射率
フィルムの裏面をサンドペーパーで粗面化した後に黒色インクで処理し、裏面反射をなくした状態で、表面側を、分光光度計（日本分光（株）製）を用いて、３８０〜７８０ｎｍの波長領域において、分光反射率を測定した。結果には４５０〜６５０ｎｍの積分反射率の算術平均値を用いた。
【０１９１】
（４）黒しまり感
視認側表面に光学フィルムを貼った偏光板を配置した液晶表示装置について黒しまり感を官能評価した。評価法はディスプレイを複数台並列に並べて同時に相対比較する方法で行い、真正面から電源ｏｆｆ時の黒味、電源ｏｎ時の黒味（黒い画像）をそれぞれのフィルムで比較し、以下の基準で評価した。黒味の強いほど画面のしまり感も強いという基準で表した。
◎  ：  黒味が強く、画面が非常に強くしまって見える。
○  ：  黒味が強く、画面が強くしまって見える。
△  ：  黒いがグレー味があって、画面のしまり感が弱い。
×  ：  かなりグレー味が強く、画面のしまり感がない。
【０１９２】
（５）防眩性
得られたフィルムの塗設面の裏側全体を黒マジックインキで塗りつぶし、ルーバーなしのむき出し蛍光灯（８０００ｃｄ／ｍ2）を５度の角度から映し、−５度の方向から観察した場合と、４５度の角度から映し、−４５度の方向から観察した場合の反射像のボケの程度を以下の基準で評価した。
◎  ：  −５度でも、−４５度でも蛍光灯の輪郭がわずかに観察される程度
○  ：  −５度では蛍光灯の輪郭がわずかに観察される程度だが、−４５度では輪郭が比較的明瞭にわかる。
△  ：  −５度でも、−４５度でも蛍光灯の輪郭が比較的明瞭にわかる。
×  ：  −５度でも、−４５度でも蛍光灯の輪郭がハッキリ見えるか、眩しい。
【０１９３】
（６）脆性試験（耐ひび割れ性）
得られたフィルム試料を３５ｍｍ×１４０ｍｍに切断し、温度２５℃、相対湿度６０％の条件で２時間放置した後、筒状に丸めたときにひび割れが発生し始める曲率直径を測定し、表面のひび割れを以下の基準で評価した。
◎：  曲率直径が３０ｍｍでもひび割れがないか、ひび割れの長さが平均で１ｍｍ未満である。
○：  曲率直径が４０ｍｍでもひび割れがないか、ひび割れの長さが平均で１ｍｍ未満である。
△：  曲率直径が５０ｍｍでもひび割れがないか、ひび割れの長さが平均で１ｍｍ未満である。
×：  曲率直径が５０ｍｍで、ひび割れの長さが平均１ｍｍ以上である。
【０１９４】
（７）ギラツキ
透過型白色面光源のバックライトビュアの上に、解像度１００ｐｐｉのマトリックスフィルター（厚さ０．７ｍｍ）を介して、暗室環境下で全方位におけるギラツキ以下の基準で評価した。
◎  ：  全方位で観察して、ギラツキは殆ど観察されなかった。
○  ：  全方位で観察して、ギラツキは若干観察されたが殆ど気にならなかった。
△  ：  全方位で観察して、全体的にギラツキが観察された。
×  ：  全方位で観察して、全体的に強いギラツキが観察された。
【０１９５】
（８）面状
上記に作製した偏光板を３波長蛍光灯下で面状を以下の基準で評価した。
○    ：  塗布ムラが若干観察されるが殆ど気にならない。
×    ：  塗布ムラが観察された。
××  ：  塗布ムラが強く観察された。
【０１９６】
（９）虹色状のムラ
シャープ社製の液晶ＴＶ（ＬＣ−３２ＧＳ１０型）を分解し、偏光板を丁寧に剥し、バックライト側のセル側には特開２００７−１４０４９７号公報の実施例１のフィルム１に記載されるフィルム、反対面には８０μｍの厚さのトリアセチルセルロースフィルム（ＴＡＣ−ＴＤ８０Ｕ、富士フイルム（株）製）を用いた偏光板を粘着剤で貼り合せた。
また、視認側には上記で作製した偏光板（Ｐ−１０１〜１１２）を粘着剤で貼り合せた。
このようにして作製した液晶ＴＶを暗室下で３波長蛍光灯を映り込ませ、以下の基準で評価した。
○  ：  映り込む蛍光灯のエッジ部に虹色状のムラは見えない。
△  ：  映り込む蛍光灯のエッジ部に虹色状のムラが若干見えるが気にならない。
×  ：  映り込む蛍光灯のエッジ部に虹色状のムラが見える。
【０１９７】
（１０）縞状の表示ムラ
（液晶ＴＶの改造）
画像表示部に起因するムラを強制的に発生させるため、以下のように液晶ＴＶを改造して評価を行った。シャープ社製の液晶ＴＶ（ＬＣ−３２ＧＳ１０型）を分解し、バックライトと液晶パネルの間にある光学シートを、拡散板以外全て取りはずした。そこに３Ｍ社製のプリズムシートＢＥＦ２を溝方向が画面水平方向なるように配置し、ＴＶを再び組立た。次に視認側の偏光板（上、下偏光板の）表面フィルムのみを丁寧にはがし、実施例１における試料の各々のフィルムを粘着材で張り合わせた。液晶ＴＶで灰色のベタ表示（階調126/255）をした状態で、縞状の表示ムラの程度を以下の基準で目視評価した。
モアレが気にならない              ：Ａ
モアレがほとんど気にならない      ：Ｂ
モアレが若干気になる              ：Ｃ
モアレが気になる                  ：Ｄ
【０１９８】
（１１）耐熱試験
温度１００℃の環境下で１００時間置いた後の内部ヘイズの変化（内部ヘイズ変化値）を測定した。
（内部ヘイズ変化値）＝（試験前の内部ヘイズ）−（試験後の内部ヘイズ）
各試料の評価結果を表２、表３に示す。
【０１９９】
【表２】
2009265651.tif 000004
【０２００】
【表３】
2009265651.tif 000005
【０２０１】
表２、表３に示される結果より、以下のことが明らかである。本発明の光学フィルムは、防眩性反射防止フィルムとしての光学的／物理的／表示性能（黒しまり感、防眩性、脆性、ギラツキ、面状、虹色状のムラが発生しない）が望ましい範囲にある。また、オーバーコート層及び又は、低屈折率層を設けることで黒しまり感は良化する。
また、本発明１１９〜１２２、比較例１２４について、光顕観察を行なった（倍率：１００倍、観察面積：５ｍｍ２）。観察された全粒子数に対して透光性粒子が５個以上凝集（接触）している割合が、本発明１１９、１２０が５０％以下、本発明１２１、１２２が２０％以下、比較例１２４が９０％以下であった。
【０２０２】
［実施例２］
防眩層用塗布液Ｃ−１の組成
ＰＥＴ−３０                                      ２７．９ｇ
イルガキュア１２７                                  １．２ｇ
６μｍ架橋アクリル・スチレン粒子（２）（３０％）  ３６．０ｇ
ＳＰ−１３                                          ０．１ｇ
メチルイソブチルケトン（ＭＩＢＫ）                １６．８ｇ
メチルエチルケトン（ＭＥＫ）                      １８．０ｇ
【０２０３】
防眩層用塗布液Ｃ−２の組成
ＰＥＴ−３０                                      ２７．９ｇ
イルガキュア１２７                                  １．２ｇ
８μｍ架橋アクリル・スチレン粒子（３）（３０％）  ３６．０ｇ
ＳＰ−１３                                          ０．１ｇ
メチルイソブチルケトン（ＭＩＢＫ）                １６．８ｇ
メチルエチルケトン（ＭＥＫ）                      １８．０ｇ
【０２０４】
防眩層用塗布液Ｃ−３の組成
ＤＰＨＡ                                          ２７．９ｇ
イルガキュア１２７                                  １．２ｇ
８μｍ架橋アクリル・スチレン粒子（３）（３０％）  ３６．０ｇ
ＳＰ−１３                                          ０．１ｇ
メチルイソブチルケトン（ＭＩＢＫ）                １６．８ｇ
メチルエチルケトン（ＭＥＫ）                      １８．０ｇ
【０２０５】
防眩層用塗布液Ｃ−４の組成
ＤＰＨＡ                                          ２７．４ｇ
イルガキュア１２７                                  １．２ｇ
８μｍ架橋アクリル・スチレン粒子（３）（３０％）  ３６．０ｇ
ＳＰ−１３                                          ０．１ｇ
ＣＡＢ                                              ０．５ｇ
メチルイソブチルケトン（ＭＩＢＫ）                １６．８ｇ
メチルエチルケトン（ＭＥＫ）                      １８．０ｇ
【０２０６】
防眩層用塗布液Ｃ−５の組成
ＰＥＴ−３０                                      １３．９ｇ
ＤＰＣＡ−６０                                    １３．０ｇ
イルガキュア１２７                                  １．２ｇ
８μｍ架橋アクリル・スチレン粒子（３）（３０％）  ３６．０ｇ
ＳＰ−１３                                          ０．１ｇ
アクリル系ポリマー（２）                            １．０ｇ
メチルイソブチルケトン（ＭＩＢＫ）                １６．８ｇ
メチルエチルケトン（ＭＥＫ）                      １８．０ｇ
【０２０７】
防眩層用塗布液Ｃ−６の組成
ＰＥＴ−３０                                      １３．９ｇ
ＵＸ−５００２Ｄ−Ｍ２０                          １３．０ｇ
イルガキュア１２７                                  １．２ｇ
８μｍ架橋アクリル・スチレン粒子（３）（３０％）  ３６．０ｇ
ＳＰ−１３                                          ０．１ｇ
アクリル系ポリマー（２）                            １．０ｇ
メチルイソブチルケトン（ＭＩＢＫ）                １６．８ｇ
メチルエチルケトン（ＭＥＫ）                      １８．０ｇ
【０２０８】
防眩層用塗布液Ｃ−７の組成
ＰＥＴ−３０                                      １３．９ｇ
ＵＸ−５００３Ｄ                                  １３．０ｇ
イルガキュア１２７                                  １．２ｇ
８μｍ架橋アクリル・スチレン粒子（３）（３０％）  ３６．０ｇ
ＳＰ−１３                                          ０．１ｇ
アクリル系ポリマー（２）                            １．０ｇ
メチルイソブチルケトン（ＭＩＢＫ）                １６．８ｇ
メチルエチルケトン（ＭＥＫ）                      １８．０ｇ
【０２０９】
防眩層用塗布液Ｃ−８の組成
ＰＥＴ−３０                                      １３．９ｇ
ＵＸ−５００３Ｄ                                  １３．０ｇ
イルガキュア１２７                                １．２ｇ
８μｍ架橋アクリル・スチレン粒子（４）（３０％）  ３６．０ｇ
ＳＰ−１３                                          ０．１ｇ
アクリル系ポリマー（２）                            １．０ｇ
メチルイソブチルケトン（ＭＩＢＫ）                １６．８ｇ
メチルエチルケトン（ＭＥＫ）                      １８．０ｇ
【０２１０】
防眩層用塗布液Ｃ−９の組成
ＰＥＴ−３０                                      １３．９ｇ
ＵＸ−５００３Ｄ                                  １３．０ｇ
イルガキュア１２７                                  １．２ｇ
１２μｍ架橋アクリル・スチレン粒子（３）（３０％）３６．０ｇ
８μｍ架橋アクリル・スチレン粒子（５）（３０％）  ３６．０ｇ
ＳＰ−１３                                          ０．１ｇ
アクリル系ポリマー（２）                            １．０ｇ
メチルイソブチルケトン（ＭＩＢＫ）                １６．８ｇ
メチルエチルケトン（ＭＥＫ）                      １８．０ｇ
【０２１１】
防眩層用塗布液Ｃ−１０の組成
ＰＥＴ−３０                                      １３．９ｇ
ＵＸ−５００３Ｄ                                  １３．０ｇ
イルガキュア１２７                                  １．２ｇ
１２μｍ架橋アクリル・スチレン粒子（４）（３０％）３６．０ｇ
８μｍ架橋アクリル・スチレン粒子（６）（３０％）  ３６．０ｇ
ＳＰ−１３                                          ０．１ｇ
アクリル系ポリマー（２）                            １．０ｇ
メチルイソブチルケトン（ＭＩＢＫ）                １６．８ｇ
メチルエチルケトン（ＭＥＫ）                      １８．０ｇ
【０２１２】
防眩層用塗布液Ｃ−１１の組成
ＰＥＴ−３０                                      １３．９ｇ
ＵＸ−５００３Ｄ                                  １３．０ｇ
イルガキュア１２７                                  １．２ｇ
１２μｍ架橋アクリル・スチレン粒子（３）（３０％）３６．０ｇ
８μｍ架橋アクリル・スチレン粒子（５）（３０％）  ３６．０ｇ
ＳＰ−１３                                          ０．１ｇ
アクリル系ポリマー（２）                            １．０ｇ
メチルイソブチルケトン（ＭＩＢＫ）                １６．８ｇ
メチルエチルケトン（ＭＥＫ）                      １８．０ｇ
【０２１３】
上記防眩層用塗布液各々について孔径３０μｍのポリプロピレン製フィルターでろ過して塗布液を調製した。
上記塗布液において硬化後のマトリックスの屈折率は１．５２５であった。
【０２１４】
ここで、該透光性粒子を除く防眩層の膜の屈折率は、アッベ屈折計で直接測定した。また、透光性粒子の屈折率は、ヨウ化メチレン、１，２−ジブロモプロパン、ｎ−ヘキサンから選ばれる任意の屈折率の異なる２種類の溶媒の混合比を変化させて屈折率を変化させた溶媒中に透光性粒子を等量分散して濁度を測定し、濁度が極小になった時の溶媒の屈折率をアッベ屈折計で測定することで測定した。
【０２１５】
粒子の屈折率は下記の通りであった。
６μｍ架橋アクリル・スチレン粒子（２）                  １．５５０
８μｍ架橋アクリル・スチレン粒子（３）                  １．５５０
８μｍ架橋アクリル・スチレン粒子（４）                  １．５５０
８μｍ架橋アクリル・スチレン粒子（５）                  １．５１０
８μｍ架橋アクリル・スチレン粒子（６）                  １．５１０
１２μｍ架橋アクリル・スチレン粒子（３）                １．５５０
１２μｍ架橋アクリル・スチレン粒子（４）                １．５５０
【０２１６】
それぞれ使用した化合物を以下に示す。
ＵＸ−５００２Ｄ−Ｍ２０：ウレタンアクリレート系樹脂［日本化薬（株）製］；
６μｍ架橋アクリル・スチレン粒子（２）（３０％）;  平均粒径６μｍ［綜研化学（株）製］をポリトロン分散機にて１００００ｒｐｍで２０分間分散したＭＩＢＫ分散液
８μｍ架橋アクリル・スチレン粒子（３）（３０％）;  平均粒径８μｍ［綜研化学（株）製］をポリトロン分散機にて１００００ｒｐｍで２０分間分散したＭＩＢＫ分散液
８μｍ架橋アクリル・スチレン粒子（４）（３０％）;  平均粒径８μｍ［綜研化学（株）製］１００質量部対して２質量部のＤｉｓｐｅｒｂｙｋ２０００を添加しポリトロン分散機にて１００００ｒｐｍで２０分間分散したＭＩＢＫ分散液
８μｍ架橋アクリル／スチレン粒子（５）（３０％）;  平均粒径８μｍ［綜研化学(株）性］をポリトロン分散機にて１００００ｒｐｍで２０分間分散したＭＩＢＫ分散液
８μｍ架橋アクリル・スチレン粒子（６）（３０％）;  平均粒径８μｍ［綜研化学（株）製］１００質量部対して２質量部のＤｉｓｐｅｒｂｙｋ２０００を添加しポリトロン分散機にて１００００ｒｐｍで２０分間分散したＭＩＢＫ分散液
１２μｍ架橋アクリル・スチレン粒子（３）（３０％）;  平均粒径１２μｍ［綜研化学（株）製］をポリトロン分散機にて１００００ｒｐｍで２０分間分散したＭＩＢＫ分散液
１２μｍ架橋アクリル・スチレン粒子（４）（３０％）;  平均粒径１２μｍ［綜研化学（株）製］１００質量部対して２質量部のＤｉｓｐｅｒｂｙｋ２０００を添加しポリトロン分散機にて１００００ｒｐｍで２０分間分散したＭＩＢＫ分散液
Ｄｉｓｐｅｒｂｙｋ２０００：メタクリル酸エステル由来のブロック構造単位（Ｂブロック）と、メタクリル酸由来の側鎖に下記構造の４級アンモニウム塩基を有するモノマー由来のブロック構造単位（Ａブロック）を有するＡ−Ｂブロック共重合体の市販品である。重量平均分子量（Ｍｗ）は、約３５００、４級アンモニウム塩基の量は分散剤１ｇ当たり１．７５ｍｍｏｌ、アミン価４ｍｇ−ＫＯＨ／ｇ、酸価０ｍｇ−ＫＯＨ／ｇ。[ビックケミー社製]
【０２１７】
【化２】
2009265651.tif 000006
【０２１８】
光学フィルム試料２０１〜２１１の作製
【０２１９】
表４に示す塗布液を用いて光学フィルム試料２０１〜２１１の作製を作製した。
【０２２０】
【表４】
2009265651.tif 000007
【０２２１】
（１）防眩層の塗設
実施例１と同様に作製した。各防眩層の膜厚は表４の値になるように塗布量を調整した。
【０２２２】
（光学フィルムの鹸化処理）
実施例１と同様にして、鹸化処理済み光学フィルム（試料２０１〜２１１）を作製した。
【０２２３】
（偏光板の作製）
実施例１と同様にして、偏光板Ｐ−２０１〜２１１を作製した。
【０２２４】
（光学フィルムおよび偏光板の評価）
得られたこれらの光学フィルム試料について、以下の項目の評価を行った。結果を表５、表６に示した。
【０２２５】
（１２）点欠陥
上記に作製した光学フィルムを３波長蛍光灯を通し１０ｍ２観察し、点欠陥として認識される（正常部と異なる大きさが１００μｍ以上）ものを検出し、以下の基準で評価した。
◎    ：  ０．１個／ｍ２未満
○    ：  ０．１個／ｍ２以上、０．５個／ｍ２未満
△    ：  ０．５個／ｍ２以上、１．０個／ｍ２未満
×    ：  １．０個／ｍ２以上、２．０個／ｍ２未満
××  ：  ２．０個／ｍ２以上
（１３）防眩性の変化
試料２０１〜２１１の防眩性の変化を見るために、各々同じ防眩層用塗布液を用いて実施例１の搬送速度を１５ｍ／分にした以外同様にして試料３０１〜３１１を作製し、得られたフィルムの塗設面の裏側全体を黒マジックインキで塗りつぶし、ルーバーなしのむき出し蛍光灯（８０００ｃｄ／ｍ2）を５度の角度から映し、−５度の方向から観察した場合の反射像のボケの程度の変化を以下の基準で評価した。
◎    ：  防眩性の変化が見られない。
○    ：  防眩性の変化がほぼ見られない。
△    ：  防眩性の変化が若干見られるが、ほとんど気にならない。
×    ：  防眩性の変化がやや見られ、気になる。
××  ：  防眩性の変化が大きく、とても気になる。
【０２２６】
【表５】
2009265651.tif 000008
【０２２７】
【表６】
2009265651.tif 000009
【０２２８】
［実施例３］
１．５ｍｏｌ／Ｌ、５５℃のＮａＯＨ水溶液中に２分間浸漬したあと中和、水洗した、８０μｍの厚さのトリアセチルセルロースフィルム（ＴＡＣ−ＴＤ８０Ｕ、富士フイルム（株）製）と、実施例１、２における本発明試料（鹸化処理済み）の各々のフィルムに、ポリビニルアルコールにヨウ素を吸着させ、延伸して作製した偏光膜の両面を接着、保護して偏光板を作製した。このようにして作製した偏光板を、防眩層あるいは低屈折率層が最表面となるように透過型ＴＮ液晶表示装置搭載のノートパソコンの液晶表示装置（偏光選択層を有する偏光分離フィルムである住友３Ｍ（株）製のＤ−ＢＥＦをバックライトと液晶セルとの間に有する）の視認側の偏光板と貼り代えたところ、背景の映りこみが極めて少なく、表示品位の非常に高い表示装置が得られた。
【０２２９】
［実施例４］
実施例１、２における本発明試料の各々のフィルムを貼りつけた透過型ＴＮ液晶セルの視認側の偏光板の液晶セル側の保護フィルム、およびバックライト側の偏光板の液晶セル側の保護フィルムとして、光学補償フィルム（ワイドビューフィルムエース、富士フイルム（株）製）を用いたところ、明室でのコントラストに優れ、且つ上下左右の視野角が非常に広く、極めて視認性に優れ、表示品位の高い液晶表示装置が得られた。
【０２３０】
実施例１の（９）虹色状のムラの評価で作製した液晶ＴＶにおいて、比較例１０８は本発明１０１〜１０７に比べ、暗室下での黒輝度が高く、正面コントラストが低下していた。
【０２３１】
［実施例５］
実施例１、２における本発明試料の各々のフィルムを、有機ＥＬ表示装置の表面のガラス板に粘着剤を介して貼り合わせたところ、ガラス表面での反射が抑えられ、視認性の高い表示装置が得られた。
【０２３２】
［実施例６］
実施例１、２における本発明試料の各々のフィルムを用いて、片面に本発明の光学フィルムを有する偏光板を作製し、偏光板の本発明の光学フィルムを有している側の反対面にλ／４板を張り合わせ、本発明の光学フィルム側が最表面になるように、有機ＥＬ表示装置の表面のガラス板に貼り付けたところ、表面反射および、表面ガラスの内部からの反射がカットされ極めて視認性の高い表示が得られた。
【図１】
2009265651.tif 000010